(57)【要約】（ａ）連続疎水性相および不連続親水性相を有する、ヒドロゲル組成物、（ｂ）不連続親水性相および連続親水性相を有する、ヒドロゲル組成物、または（ｃ）全体が連続親水性相から構成される、ヒドロゲル組成物が、提供される。疎水性相は、存在する場合、疎水性ポリマーから構成され、特に、疎水性感圧性接着剤（ＰＳＡ）、可塑化エラストマー、粘着性付与樹脂、および任意の抗酸化剤である。不連続親水性相は、存在する場合、架橋親水性ポリマーから構成され、例えば、架橋カルボキシメチルセルロースナトリウムのような、架橋セルロース性ポリマーである。連続親水性相を含有するヒドロゲル組成物について、この相の成分は、セルロースエステル組成物またはアクリレートポリマーもしくはアクリレートコポリマー、ならびに親水性ポリマーおよびこの親水性ポリマーに水素結合し得る相補的オリゴマーのブレンドを含む。
2004536898.tif 000002
【特許請求の範囲】
【請求項１】
不連続疎水性相および親水性相から構成される、ヒドロゲル組成物であって：
（ａ）該不連続疎水性相は、（ｉ）架橋疎水性ポリマー、（ｉｉ）可塑剤、（ｉｉｉ）粘着性付与樹脂、および（ｉｖ）任意の抗酸化剤を含有し；そして
（ｂ）該親水性相は、不連続または連続のいずれかである、
ヒドロゲル組成物。
【請求項２】
前記親水性相が不連続である、請求項１に記載のヒドロゲル組成物。
【請求項３】
前記親水性相が、水に不溶性の架橋親水性ポリマーから構成される、請求項２に記載のヒドロゲル組成物。
【請求項４】
水膨潤性ポリマーが、架橋セルロース性ポリマーである、請求項３に記載のヒドロゲル組成物。
【請求項５】
前記水膨潤性ポリマーが、架橋カルボキシメチルセルロースナトリウムである、請求項４に記載のヒドロゲル組成物。
【請求項６】
前記親水性相が連続である、請求項１に記載のヒドロゲル組成物。
【請求項７】
前記親水性相が、（ａ）８．５未満のｐＨにおいて水に不溶性の、水膨潤性ポリマー；（ｂ）親水性ポリマーと、該親水性ポリマーに水素結合し得る相補的オリゴマーとのブレンド；および（ｃ）任意の低分子量可塑剤、から構成される、請求項６に記載のヒドロゲル組成物。
【請求項８】
前記水膨潤性ポリマーが、セルロースエステル組成物を含む、請求項７に記載のヒドロゲル組成物。
【請求項９】
前記セルロースエステル組成物が、非エステル化セルロース単位、酢酸セルロース単位、および酪酸セルロース単位またはプロピオン酸セルロース単位のいずれかを含む、少なくとも１種のセルロース性ポリマーから構成される、請求項８に記載のヒドロゲル組成物。
【請求項１０】
前記セルロース性ポリマーが、酢酸酪酸セルロースである、請求項９に記載のヒドロゲル組成物。
【請求項１１】
前記セルロース性ポリマーが、酢酸プロピオン酸セルロースである、請求項９に記載のヒドロゲル組成物。
【請求項１２】
前記セルロースエステル組成物が、酢酸酪酸セルロースと酢酸プロピオン酸セルロースとの混合物を含む、請求項９に記載のヒドロゲル組成物。
【請求項１３】
前記水膨潤性ポリマーが、アクリル酸、メタクリル酸、アクリル酸メチル、アクリル酸エチル、メタクリル酸メチル、および／またはメタクリル酸エチルの、ポリマーおよびコポリマーから選択される、請求項７に記載のヒドロゲル組成物。
【請求項１４】
前記水膨潤性ポリマーが、メタクリル酸とメタクリル酸メチルとのコポリマーである、請求項１３に記載のヒドロゲル組成物。
【請求項１５】
前記コポリマーが、約１：１〜１：２の範囲にある、遊離カルボキシル基対エステル基の比を有する、請求項１４に記載のヒドロゲル組成物。
【請求項１６】
前記親水性ポリマーが、ポリ（Ｎ−ビニルラクタム）、ポリ（Ｎ−ビニルアミド）、ポリ（Ｎ−アルキルアクリルアミド）、ポリアクリル酸、ポリメタクリル酸、ポリビニルアルコール、ポリビニルアミン、ならびにこれらのコポリマーおよびブレンドからなる群より選択される、請求項７に記載のヒドロゲル組成物。
【請求項１７】
前記親水性ポリマーが、ポリ（Ｎ−ビニルラクタム）、ポリ（Ｎ−ビニルアミド）、ポリ（Ｎ−アルキルアクリルアミド）、ならびにこれらのコポリマーおよびブレンドからなる群より選択される、請求項１６に記載のヒドロゲル組成物。
【請求項１８】
前記親水性ポリマーが、ポリ（Ｎ−ビニルラクタム）である、請求項１７に記載のヒドロゲル組成物。
【請求項１９】
前記親水性ポリマーが、ポリ（Ｎ−ビニルラクタム）ホモポリマーである、請求項１８に記載のヒドロゲル組成物。
【請求項２０】
前記ポリ（Ｎ−ビニルラクタム）が、ポリビニルピロリドン、ポリビニルカプロラクタム、およびこれらのブレンドからなる群より選択される、請求項１８に記載のヒドロゲル組成物。
【請求項２１】
前記ポリ（Ｎ−ビニルラクタム）が、ポリビニルピロリドンである、請求項２０に記載のヒドロゲル組成物。
【請求項２２】
前記ポリ（Ｎ−ビニルラクタム）が、ポリビニルカプロラクタムである、請求項２０に記載のヒドロゲル組成物。
【請求項２３】
前記親水性ポリマーが、約１００，０００〜２，０００，０００の範囲の数平均分子量を有する、請求項７に記載のヒドロゲル組成物。
【請求項２４】
前記親水性ポリマーが、約５００，０００〜１，５００，０００の範囲の数平均分子量を有する、請求項２３に記載のヒドロゲル組成物。
【請求項２５】
前記相補的オリゴマーが、約４５〜８００の範囲の分子量を有する、請求項７に記載のヒドロゲル組成物。
【請求項２６】
前記相補的オリゴマーが、約４５〜６００の範囲の分子量を有する、請求項２５に記載のヒドロゲル組成物。
【請求項２７】
前記相補的オリゴマーが、約３００〜６００の範囲の分子量を有する、請求項２５に記載のヒドロゲル組成物。
【請求項２８】
前記相補的オリゴマーが、ポリアルコール、モノマー性およびオリゴマー性のアルキレングリコール、ポリアルキレングリコール、カルボキシル末端を有するポリアルキレングリコール、アミノ末端を有するポリアルキレングリコール、エーテルアルコール、アルカンジオールおよび炭素の二酸からなる群より選択される、請求項２５に記載のヒドロゲル組成物。
【請求項２９】
前記相補的オリゴマーが、ポリアルキレングリコールおよびカルボキシル末端を有するポリアルキレングリコールからなる群より選択される、請求項２８に記載のヒドロゲル組成物。
【請求項３０】
前記相補的オリゴマーが、ポリエチレングリコールおよびカルボキシル末端を有するポリエチレングリコールからなる群より選択される、請求項２９に記載のヒドロゲル組成物。
【請求項３１】
前記相補的オリゴマーが、ポリエチレングリコールである、請求項２９に記載のヒドロゲル組成物。
【請求項３２】
前記相補的オリゴマーが、ポリエチレングリコール４００である、請求項３１に記載のヒドロゲル組成物。
【請求項３３】
前記低分子量の可塑剤が、フタル酸ジアルキル、フタル酸ジシクロアルキル、フタル酸ジアリール、混合アルキル−アリールフタレート、リン酸アルキル、リン酸アリール、クエン酸アルキル、クエン酸エステル、アジピン酸アルキル、酒石酸ジアルキル、セバシン酸ジアルキル、コハク酸ジアルキル、グリコール酸アルキル、グリセロール酸アルキル、グリコールエステル、グリセロールエステル、およびこれらの混合物からなる群より選択される、請求項７に記載のヒドロゲル組成物。
【請求項３４】
前記低分子量可塑剤が、フタル酸ジメチル、フタル酸ジエチル、フタル酸ジプロピル、フタル酸ジ（２−エチルヘキシル）、フタル酸ジイソプロピル、フタル酸ジアミル、フタル酸ジカプリル、リン酸トリブチル、リン酸トリオクチル、リン酸トリクレシル、リン酸トリフェニル、クエン酸トリメチル、クエン酸トリエチル、クエン酸トリブチル、アセチルクエン酸トリエチル、クエン酸トリヘキシル、アジピン酸ジオクチル、アジピン酸ジエチル、アジピン酸ジ（２−メチルエチル）、アジピン酸ジヘキシル、酒石酸ジエチル、酒石酸ジブチル、セバシン酸ジエチル、セバシン酸ジプロピル、セバシン酸ジノニル、コハク酸ジエチル、コハク酸ジブチル、二酢酸グリセロール、三酢酸グリセロール、一乳酸二酢酸グリセロール、メチルフタリルグリコール酸エチル、ブチルフタリルグリコール酸ブチル、二酢酸エチレングリコール、二酪酸エチレングリコール、二酢酸トリエチレングリコール、二酪酸トリエチレングリコール、二プロピオン酸トリエチレングリコール、およびこれらの混合物からなる群より選択される、請求項３３に記載のヒドロゲル組成物。
【請求項３５】
前記任意の抗酸化剤が存在する、請求項１に記載のヒドロゲル組成物。
【請求項３６】
前記疎水性ポリマーが、疎水性感圧性接着剤である、請求項１に記載のヒドロゲル組成物。
【請求項３７】
前記疎水性ポリマーが、架橋ブチルゴム、天然ゴム接着剤、ビニルエーテルポリマー、ポリシロキサン、ポリイソプレン、イソブチレン−イソプレンコポリマー、ブタジエンアクリロニトリルゴム、ポリクロロプレン、アタクチックポリプロピレン、エチレン−プロピレン−ジエンターポリマー、およびこれらの組合せからなる群より選択される、請求項１に記載のヒドロゲル組成物。
【請求項３８】
前記可塑剤がエラストマーポリマーである、請求項１に記載のヒドロゲル組成物。
【請求項３９】
前記エラストマーポリマーが、スチレン−イソプレンブロックコポリマー、スチレン−ブタジエンブロックコポリマー、スチレン−イソプレン−スチレンブロックコポリマー、スチレン−ブタジエン−スチレンブロックコポリマー、およびこれらの組合せからなる群より選択されるスチレンベースの可塑剤である、請求項３８に記載のヒドロゲル組成物。
【請求項４０】
前記親水性ポリマーが、架橋している、請求項７に記載のヒドロゲル組成物。
【請求項４１】
活性剤をさらに含有する、請求項１に記載のヒドロゲル組成物。
【請求項４２】
充填剤、保存剤、ｐＨ調整剤、柔軟剤、増粘剤、顔料、染料、屈折性粒子、安定化剤、強化剤、および脱粘着性剤からなる群より選択される少なくとも１種の添加剤をさらに含有する、請求項１に記載のヒドロゲル組成物。
【請求項４３】
前記水膨潤性ポリマー、前記低分子量可塑剤、前記親水性ポリマー、および前記相補的オリゴマーの相対量が、前記ヒドロゲル組成物を半透明にするように選択される、請求項７に記載のヒドロゲル組成物。
【請求項４４】
前記水膨潤性ポリマーが、前記ヒドロゲル組成物の約２重量％〜約１５重量％を占め、前記親水性ポリマーおよび前記相補的オリゴマーが、一緒になって、該ヒドロゲル組成物の約１７．５重量％〜約４５重量％を占め、前記低分子量可塑剤が、該ヒドロゲル組成物の約２．５重量％〜約５．０重量％を占め、そして該親水性ポリマー対該相補的オリゴマーの重量比が、約７０：３０〜約４０：６０の範囲にある、請求項４３に記載のヒドロゲル組成物。
【請求項４５】
前記組成物を導電性にするために有効な量の、イオン伝導性電解質をさらに含有する、請求項１に記載のヒドロゲル組成物。
【請求項４６】
ヒドロゲル組成物であって、以下：
（ａ）８．５未満のｐＨにおいて水に不溶性である、水膨潤性ポリマーであって、該ポリマーが、アクリル酸、メタクリル酸、アクリル酸メチル、アクリル酸エチル、メタクリル酸メチルおよび／またはメタクリル酸エチルの、ポリマーおよびコポリマーから選択される、水膨潤性ポリマー；ならびに
（ｂ）親水性ポリマーと、該親水性ポリマーに水素結合し得る相補的オリゴマーとのブレンド、
を含有する、ヒドロゲル組成物。
【請求項４７】
前記水膨潤性ポリマーが、メタクリル酸とメタクリル酸メチルとのコポリマーから構成される、請求項４６に記載のヒドロゲル組成物。
【請求項４８】
前記コポリマーが、約１：１〜１：２の範囲にある、遊離カルボキシル基対エステル基の比を有する、請求項４７に記載のヒドロゲル組成物。
【請求項４９】
前記ヒドロゲル組成物を水に浸漬させた場合に４００％〜１５００％の水取込みを提供するように、前記水膨潤性ポリマーが選択される、請求項４６に記載のヒドロゲル組成物。
【請求項５０】
前記水膨潤性ポリマーが、前記組成物の約２重量％〜１５重量％を占める、請求項４６に記載のヒドロゲル組成物。
【請求項５１】
活性剤をさらに含有する、請求項４６に記載のヒドロゲル組成物。
【請求項５２】
創傷用包帯であって、身体接触表面を有する身体に面する層と、外向きに面するバッキング層との、積層された複合物を備え、該身体接触表面の少なくとも一部が、請求項１に記載のヒドロゲル組成物から構成される、創傷用包帯。
【請求項５３】
前記身体接触表面全体が、前記ヒドロゲル組成物から構成される、請求項５２に記載の創傷用包帯。
【請求項５４】
前記身体に面する層が、皮膚接触接着剤から構成される外周部、および前記ヒドロゲル組成物を含む内側領域を有する、請求項５２に記載の創傷用包帯。
【請求項５５】
創傷への適用に適切な活性剤をさらに含む、請求項５２に記載の創傷用包帯。
【請求項５６】
前記活性剤が、静菌化合物および殺菌化合物、抗生物質、疼痛緩和剤、局所血管拡張薬、組織治癒増強剤、アミノ酸、タンパク質、タンパク質分解酵素、サイトカイン、およびポリペプチド増殖因子からなる群より選択される、請求項５５に記載の創傷用包帯。
【請求項５７】
覆われた創傷を見るための半透明な内側領域を有する創傷用包帯であって、以下：
身体に面する表面；
外向きに面する表面；
該身体に面する表面上の、外周の皮膚接触接着剤であって、該創傷用包帯を、創傷の領域で身体表面に固定するための手段を提供する、接着剤；
半透明の内側領域；および
創傷滲出液を吸収するための半透明のヒドロゲル組成物であって、該創傷用包帯の該半透明の内側領域の内部および該身体に面する表面上に含まれ、該創傷用包帯の中央の創傷接触部分の内部に位置する、ヒドロゲル組成物、
を有する基材を備える、創傷用包帯。
【請求項５８】
薬物レザバ、外向きに面するバッキング層、およびデバイスを身体表面に固定するための手段から構成される、経皮薬物送達デバイスにおいて、改良が、請求項１に記載のヒドロゲルを、該薬物レザバ、該固定手段、またはその両方として使用することを包含する、経皮薬物送達デバイス。
【請求項５９】
前記薬物レザバが、前記固定手段として働く、請求項５８に記載の経皮薬物送達デバイス。
【請求項６０】
身体表面への適用のための圧力軽減クッションにおいて、該クッションが、外向きに面するバッキング層、および架橋した感圧性接着剤の身体に面する層から構成され、改良が、請求項４０に記載のヒドロゲル組成物を、該架橋した感圧性接着剤として使用することを包含する、圧力軽減クッション。
【請求項６１】
不連続疎水性相および親水性相を有するヒドロゲルフィルムを形成する方法であって、該不連続疎水性相が、疎水性ポリマー、可塑性エラストマー、粘着性付与樹脂、および任意の抗酸化剤を含有し、そして該親水性相が、不連続または連続のいずれかであり、ここで、該方法が、以下：
押出し機を通して、該疎水性相および親水性相の成分を溶融処理して、押出し成形されたヒドロゲル組成物を形成する工程；
該押出し成形されたヒドロゲル組成物を、基材上に配置する工程；ならびに
該ヒドロゲルの層に圧力を付与して、該基材上にヒドロゲルフィルムを形成する工程、
を包含する、方法。
【請求項６２】
連続親水性相から構成される半透明ヒドロゲルフィルムを形成する方法であって、該方法は、以下：
セルロースエステル組成物、親水性ポリマー、および該親水性ポリマーと水素結合し得る相補的オリゴマーの混合物を、押出し機を通して溶融処理して、押出し成形されたヒドロゲル組成物を形成する工程；
該押出し成形されたヒドロゲル組成物を、基材上に配置する工程；ならびに
該ヒドロゲルの層に圧力を付与して、該基材上にヒドロゲルフィルムを形成する工程、
を包含し、
ここで、該セルロースエステル組成物、該親水性ポリマー、および該相補的オリゴマーの相対量が、該ヒドロゲル組成物を半透明にするように選択される、方法。
【請求項６３】
創傷用包帯に組み込むために適した、半透明ヒドロゲルフィルムを調製するための方法であって、該方法は、以下：
溶媒中にある、セルロースエステル組成物、親水性ポリマー、および該親水性ポリマーと水素結合し得る相補的オリゴマーの溶液を調製する工程；
該溶液の層を基材上に配置して、該基材上にコーティングを提供する工程；ならびに
該コーティングされた基材を、約８０℃〜約１００℃の範囲の温度に、約１〜４時間の範囲の時間にわたって加熱し、これによって、該基材上にヒドロゲルフィルムを提供する工程、
を包含し、
ここで、該セルロースエステル組成物、該親水性ポリマー、および該相補的オリゴマーの相対量が、該ヒドロゲルが半透明になるように選択される、方法。
【発明の詳細な説明】
【技術分野】
【０００１】
本発明は、一般的にヒドロゲル組成物に関し、そしてさらに特に、以下の用途に関与する、種々の状況において有用な新規ヒドロゲル組成物に関する：個々の皮膚、もしくは他の体表面に対する創傷用包帯（ｄｒｅｓｓｉｎｇ）、創傷クッションなど。
【背景技術】
【０００２】
種々の型の帯具（ｂａｎｄａｇｅ）および創傷用包帯が公知であり、そして創傷および熱傷を保護するために使用される。代表的に、創傷用包帯は吸収材料を用いて製造され、その結果、創傷滲出液が除去され、そしてこの創傷は乾燥され、治癒を促進する。創傷用包帯はまた、１つ以上の薬理学的活性薬剤（例えば、抗生物質、局所麻酔剤など）を含み得る。一般に使用される創傷用包帯は、繊維素材（例えば、ガーゼパッドおよび綿パッド）を含み、この繊維素材は、吸収性である点で有利であるが、この繊維は創傷組織または新生組織に対して接着し得、除去の際に創傷損傷を引き起こす点で問題である。他の創傷用包帯は、気泡およびスポンジを用いて調製されるが、これらの材料の吸収性は、しばしば制限される。さらに、このような創傷用包帯はこれら自体に接着しないような粘着テープの使用を必要とする。
【０００３】
従来型の繊維素創傷用包帯の吸収性を改善するために、水膨潤可能なポリマー、または「ヒドロゲル」が創傷への適用のために、ガーゼ材料または他の繊維素材の中に組み込まれている。例えば、Ｓｈａｈらの米国特許第５，５２７，２７１号は、複合性材料が、繊維素材（例えば、綿ガーゼ）で作製され、親水性セグメントおよび疎水セグメントの両方を含む、熱可塑性ヒドロゲルを形成するコポリマーに含浸されることを記載している。一方、この創傷用包帯は、高吸収能を有するように記載されているが、創傷組織または新生組織に対する繊維の接着については、有意な不利益が残る。
【０００４】
別のアプローチでは、水膨潤可能なポリマー材料をガーゼ、綿などの代わりに使用している。このような材料で作製される創傷接触面は、従来型の繊維素材よりもさらに吸収性があるだけでなく、これらはまた、創傷治癒の間および創傷用包帯の除去の際、繊維接着の危険性がない点で有利である。このような創傷用包帯は、例えば、Ｓａｍｕｅｌｓｅｎの米国特許第４，８６７，７４８号に開示されており、これは、吸湿性のある創傷に接触する組成物の使用であって、水不溶性で、粘稠性のエラストマー支持帯中で混合させるかまたは分散させる、水溶性または水で膨潤可能な親水コロイドで作製された組成物の使用を記載する。Ｓｏｅｒｅｎｓｅｎらの米国特許第４，２３１，３６９号は、オストミー（ｏｓｔｏｍｙ）デバイス用の封着材料としての「ヒドロコロイド硬膏剤（ｈｙｄｒｏｃｏｌｌｏｉｄ  ｐｌａｓｔｅｒ）」を記載しており、この材料は、疎水性の感圧性接着剤、可塑剤、および粘着性樹脂で作製された疎水性の連続相からなり、この中で分散された不連続相が、水溶性ポリマーまたは水膨潤可能なポリマーからなることを伴う。このような硬膏剤はまた、Ｎａｅｓｔｏｆｔらの米国特許第５，６４３，１８７号にも記載されている。Ｗｕｌｆｆらの米国特許第６，２０１，１６４号は、いくらか異なる型の親水コロイド創傷ゲルであって、水不溶性で、水膨潤可能な架橋セルロース誘導体、アルギン酸塩、および水からなる創傷ゲルを記載している。
【０００５】
ヒドロゲル帯具はまた、例えばＣｈａｎｇらの米国特許第４，０９３，６７３号に記載されるように、創傷用包帯に使用されている。ヒドロゲル帯具は液体吸収性架橋ポリマーで作製され、そして使用前に高水分含有量を有する。この高水分含有量はヒドロゲルが微小粘着性かまたは無粘着性を示す原因となり、粘着テープまたは硬膏剤（例えば、Ｓｐｅｎｃｏ  Ｍｅｄｉｃａｌ  Ｌｔｄ．，Ｕ．Ｋ．から利用可能な包帯２ｎｄ  Ｓｋｉｎ（登録商標））の使用を必要とする。
【０００６】
しかし、多数の問題は、ヒドロコロイドおよびヒドロゲルで作製されたゲルベースの創傷用包帯により生じ続ける。これに関する理由は、１つには理想的材料に対して対立する要求事項があることである。この材料は、創傷に対して粘着する傾向があり、従って除去の際に疼痛またはさらなる損傷を引き起こすように、それほど粘着性であるべきではない。しかし、創傷用包帯は、粘着テープおよび粘着硬膏剤が必要でないように体表面に対して十分に粘着するべきである。末梢粘着剤が使用され得るが、さらなる製造要件を必要とする。さらに、創傷用包帯は、動作中および休息中の両方で、皮膚または他の体表面の輪郭に適合する。緩衝材パッドとしてもまた作用する創傷用包帯のために、より高い凝集強度のヒドロゲルが任意の粘着損失なく使用される。理想的なヒドロゲル粘着剤はまた、水との接触の際に非常に高い膨潤を示し、使用中にコールドフローを殆どまたは全く示さず、そして性質（例えば、粘着強度、凝集強度、および親水性）を至適化するために製造する間、容易に仕立てられ得る。単純押出プロセスを使用して、粘着ヒドロゲルを製造することを可能にすることもまた望ましく、有機溶媒および従来型の時間を消費する混合方法および流延方法の必要性を取り除く。
【０００７】
創傷用包帯に関する別の所望される目標は、前記の判定基準の全てに合い、そしてさらに半透明である粘着ヒドロゲルが調製され得ることである。現在まで、創傷用包帯に使用されるヒドロゲル材料は、不透明である。半透明材料を用いて、包帯を通して、創傷治癒の程度を見ることが可能になり、治癒の程度を評価するために、次々と包帯を皮膚から取り除き、交換し、または部分的に剥きかえす（ｐｅｅｌ  ｂａｃｋ）ことを必要としないことを意味する。
【０００８】
ヒドロゲル粘着剤が上記判定基準の全てに合い、そしてまた創傷治癒以外の使用のために適応する場合もまた理想的である。１例として、以下のような使用が挙げられ得る：経皮薬剤送達デバイスの製造、局所および経皮薬学的処方物用の薬用ゲルの調製、圧力軽減クッションの使用（薬用であり得ても、または薬用であり得なくてもよい）、オストミーデバイスおよび人工器官のための密封剤としての使用、電気伝導物（例えば、電極）の皮膚への装着のための電導粘着剤としての使用など。
【発明の開示】
【課題を解決するための手段】
【０００９】
（発明の要旨）
本発明の主目的は、当該分野で上記で考察された必要事項の全てに合う粘着ヒドロゲルを含む組成物を提供することである。
【００１０】
第一の実施形態としては、本発明は、連続的または不連続的のいずれかである不連続的疎水性相および親水性相から構成されるヒドロゲルを含む組成物に関する。この不連続的疎水性相としては、少なくとも次の要素が挙げられる：疎水性ポリマー、代表的に疎水性感圧粘着剤（ＰＳＡ）；可塑剤、好ましくは可塑性エラストマー、代表的にスチレンベースコポリマー；低分子量の粘着樹脂；および必要に応じて、約２重量％までの抗酸化薬。一般的に必ずしも必要ではないが、この疎水性ポリマーおよびこの粘着樹脂は、各々組成物の約５重量％〜約１５重量％を表すのに対して、可塑剤は、組成物の約２５重量％〜約４５重量％を表す。
【００１１】
親水性相が不連続的であるこれらの組成物に関して、この親水性相は、架橋親水性ポリマーから構成され、貯蔵および使用の標準条件下で水不溶性である。好ましいポリマーは、架橋セルロースポリマー（例えば、架橋カルボキシメチルセルロースナトリウム）である。この場合において、上記から推論され得るように、架橋親水性ポリマーが組成物全体の約２５重量％〜約６５重量％を表す。
【００１２】
親水性相が連続的であるこれらの組成に関して、いくつかの要素が親水性相を形成するために結合される：水膨潤可能で、水不溶性のポリマー（すなわち、水溶液中に浸される場合、膨潤可能であるが、選択されるｐＨ範囲（一般的に少なくともｐＨ７．５〜８．５まで）内では不溶性であるポリマー、好ましくはアクリル酸もしくはアクリル酸エステルのポリマーもしくはコポリマー（「アクリル酸」ポリマー）またはセルロースエステル）；低分子量ポリエチレングリコール（例えば、ポリエチレングリコール４００）のような低分子量の可塑剤、ジオクチルアジペートまたはジエチルフタレート；および水素結合を介して親水性ポリマー架橋し得る、より低い分子量の相補的オリゴマーと比較的高い分子量の親水性ポリマーとのブレンド。この場合、すなわち連続的親水性相を有する場合、水膨潤可能で、水不溶性のポリマーは、このヒドロゲル組成物の約２重量％〜約１５重量％を表し、この低分子量の可塑剤は、このヒドロゲル組成物の約２．５重量％〜約５．０重量％を表し、そしてこの親水性ポリマー／相補的オリゴマーブレンドは、ヒドロゲル組成物の約１７．５重量％〜約４５重量％を表す。しかし、いくつかの場合において、同一分子の存在は、低分子量の可塑剤および相補的オリゴマーの両方として、作用し得る。
【００１３】
別の実施形態においては、このヒドロゲル組成物としては、以下に挙げられる連続的親水性相から全体的に構成される：上記されるような水膨潤可能で、水不溶性のポリマー、好ましくはアクリル酸ポリマーまたはセルロースエステル、必要に応じて、低分子量の可塑剤、および（また上記のような）より低い分子量の相補的オリゴマーと比較的高い分子量の親水性ポリマーとのブレンド。この実施形態においては、水膨潤可能で、水不溶性のポリマーが、水和に関する所望される粘着性を提供するよう選択される。すなわち、水膨潤可能で、水不溶性のポリマーが、セルロースエステルである場合、このヒドロゲル組成物は、水（例えば、湿面）と接触する前には一般的に粘着性であるが、この組成物が水分を吸収するにつれて、徐々に粘着性を失う。水膨潤可能で、水不溶性のポリマーがアクリル酸ポリマー、またはアクリル酸コポリマーである場合、一般的に水と接触する前は実質的に非粘着性であるが、湿面との接触により粘着性になる、ヒドロゲル組成物が提供される。アクリレートを含む系はまた、可逆的に乾燥され得るヒドロゲル組成物のために提供され；すなわち、存在し得る水分および任意の他溶媒の除去に続いて、この乾燥ヒドロゲルは、水添加によって、その最初の状態へと再構成され得る。
【００１４】
これらの実施形態のいずれかにおいて、このヒドロゲル組成物としてはまた、以下の従来型の添加剤が挙げられ得る：賦形剤、防腐剤、ｐＨ調節剤、柔軟剤、増粘剤、色素、染料、屈折性粒子、安定剤、強化剤、薬学的薬剤、および浸透増強剤。これらの添加剤およびこれらの量は、有意にこのヒドロゲル組成物の所望される化学的性質および物理学的性質を妨害しないような様式で選択される。
【００１５】
このヒドロゲル組成物の性質は、製造の間、１つ以上のパラメータを調節することによって、容易に制御される。例えば、このヒドロゲル組成物の粘着強度は、粘着力を上昇、低下または除消するために製造する間、制御され得る。このことは、異なる要素の型および／または量を変えることによって、また製造様式を変更することによって達成され得る。また、製造プロセスに関して、従来型の溶融押出プロセスを使用して調製される組成物は、一般に、必ずしも必要ではないが、溶液流延技術を使用して調製される組成物よりもいくらか粘着性でない。また、製造プロセスに関して、従来型の溶融押出プロセスを使用して調製されるヒドロゲル組成物は、一般に、必ずしも必要ではないが、実質的に非粘着性であるのに対して、溶液流延技術を使用して作製されるヒドロゲル組成物は、いくらかより粘着性である傾向がある。さらに、特定のヒドロゲル組成物（特に連続的親水性相を含むか、または全体的に構成される組成物）は、親水性相中の要素の相対量を変更すること（例えば、セルロースエステル量を減少させることによる）によって、または製造方法を変更すること（半透明ヒドロゲルは、溶融押出よりも、溶液流延を使用して、さらに容易に得られる）によって半透明にされ得る。さらに、このヒドロゲル組成物が水との接触により膨潤程度は、異なる水膨潤可能ポリマーを選択することによって、そして連続的親水性相を含むこれらの組成物においては、水膨潤可能で、水不溶性のポリマー  対  親水性ポリマー／相補的可塑剤のブレンドの比を調節することによって、変えられ得る
別の実施形態においては、上記されるようなヒドロゲル組成物中に活性薬剤を含む薬剤送達システムが提供され、ここでこのシステムは、体接触面および外面を有し、このヒドロゲル組成物が体接触面の領域内に存在することを伴う。この体接触面は、全体的にこのヒドロゲル組成物から構築され得、このヒドロゲル組成物は、体接触面上の中央領域に存在し得ることが好ましいが、体接触面の周囲が異なる皮膚に接触する粘着剤から構築されることを伴う。この薬剤送達システムは、活性薬剤（例えば、経皮経路または経粘膜経路を介して）の全身送達用に設計され得る。このシステムはまた、局所活性薬剤の局所投与用に設計され得る。
【００１６】
関連する実施形態においては、創傷領域への適用のための基材から構築される創傷用包帯が、提供され、ここでこの基材は体接触面および外面を有し、このヒドロゲル組成物が体接触面の創傷接触領域中に存在することを伴う。ヒドロゲルを含む薬剤送達システムのように、この体接触面は、全体的にこのヒドロゲル組成物から構築され得、このヒドロゲル組成物が体接触面上の中央領域に存在することが好ましいが、この体接触面の周囲が異なる皮膚に接触する粘着剤から構築されることを伴う。この実施形態においては、このヒドロゲルは、適用の際は一般的に少なくともいくらか粘着性であるが、創傷滲出液中に存在する水吸収により、粘着性を失う。従って、これらの組成物においては、セルロースエステルを組み込むことが好ましい。
【００１７】
このヒドロゲル組成物としては、本明細書中で、以下に挙げられるさらなる多数の適用においてもまた有用である：種々の型の薬学的処方物、圧力軽減クッション（これは、薬用であっても、または薬用でなくてもよい）、帯具、オストミーデバイス、補綴固定手段、顔面マスク、音吸収材、振動吸収材、または衝撃吸収材など。また、このヒドロゲル組成物は、電導材を組み込むことによって電導性にされ得、従って、電導性物品、例えば、電極（例えば、経皮的な電気神経刺激、または「ＴＥＮＳ」電極、電気外科リターン電極、またはＥＫＧモニタリング電極）を、個体の体表面に装着するために使用され得る。
【００１８】
本発明の粘着性ヒドロゲル組成物は、先行技術に関連して多数の有意な利点を提供する。特に、本発明のヒドロゲル組成物は、以下：
（１）半透明になるように製造され得、このヒドロゲル組成物を体表面から除去することなしに人が創傷治癒の程度を見ることを可能にし；
（２）水との接触の際に非常に高い膨潤を表し；
（３）使用中、コールドフローを殆どないか、または全く示さず；
（４）可逆的に乾燥される（すなわち、このヒドロゲルの最初の水和状態にあるヒドロゲルを提供するために乾燥後、水との再構成が可能となる）ように、処方され得；
（５）処方され得、その結果、粘着性が水分の存在下で増加または減少し；
（６）多数の状況（創傷用包帯、体表面に対する適用のための活性薬剤送達システム、圧力軽減クッションなど）において有用および可変性の生物粘着剤（ｂｉｏａｄｈｅｓｉｖｅ）であり；そして
（７）製造の間、容易に改変され、その結果、性質（例えば、粘着性、吸収性、半透明性、および膨潤性）が至適化され得る。
【００１９】
（発明の詳細な説明）
（Ｉ．定義および命名法：）
本発明を詳細に記載する前に、別に示されない場合、本発明は、特定のヒドロゲル材料または製造プロセスに限定されず、異なり得ることが理解される。本明細書中で使用される用語法は、特定の実施形態のみを記載する目的のためであり、そして限定されることを意図しないこともまた、理解される。状況を別に明確に指示しない限り、本明細書および添付される請求項において使用される場合、単数形「ａ」、「ａｎ」、および「ｔｈｅ」は、複数の対象を含むことに注目すべきである。従って、例えば、「親水性ポリマー」との言及は、１種類の親水性ポリマーだけでなく、２種類以上の異なる親水性ポリマーの組み合わせまたは混合物も含み、「可塑剤」との言及は、２種類以上の異なる可塑剤の組み合わせまたは混合物、ならびに１種類の可塑剤を含み、そして「疎水性の感圧粘着剤」との言及は、２種類以上のこのような粘着剤の混合物、ならびに１種類のこのような粘着剤などを含む。
【００２０】
本発明の記載または請求において、次の用語法が以下の定義に従って、使用される。
【００２１】
「疎水性」ポリマーおよび「親水性」ポリマーの定義は、相対湿度１００％におけるポリマーによって吸収される水蒸気量に基づく。この分類によれば、疎水性ポリマーは、１００％相対湿度（「ｒｈ」）において１重量％水分までのみを吸収するのに対し、中程度の親水性ポリマーは、１〜１０重量％の水分を吸収し、親水性ポリマーは、１０％重量％を超えて水分を吸収する能力があり、吸収性ポリマーは、そして２０重量％を超えて水分を吸収する。「水膨潤可能な」ポリマーは、水媒体中での浸潤の際に、これ自体の重量の少なくとも５０％重量％よりも多い水分量を吸収するポリマーである。
【００２２】
本明細書中で、用語「架橋」とは、共有結合か、または非共有結合を介して生じる分子内架橋および／または分子間架橋を含む組成物をいう。「非共有」結合は、水素結合、および静電気（イオン）結合の両方を含む。
【００２３】
用語「ポリマー」とは、直鎖状および分枝状ポリマー構造を含み、そしてまた、架橋ポリマーならびにコポリマー（架橋されても、また架橋されなくてもよい）を含有し、従って、ブロックコポリマー、交互コポリマー、ランダムコポリマーなどを含む。本明細書中で「オリゴマー」といわれるこれらの化合物は、約１０００Ｄａ未満の分子量（好ましくは約８００Ｄａ未満）を有するポリマーである。
【００２４】
従来の意味で使用される用語「ヒドロゲル」とは、弾性ゲルを形成するために、実質的な量の水を吸収し得る水膨潤可能なポリマーのマトリックスをいい、ここで「マトリックス」は、共有結合による架橋または非共有結合による架橋によって一緒に保持される高分子の三次元的なネットワークである。水環境に配置の際、乾燥ヒドロゲルは、架橋の程度によって可能な程度まで膨潤する。
【００２５】
用語「ヒドロゲル組成物」とは、ヒドロゲルを含むか、または全体的にヒドロゲルから構築されるかの、いずれかの組成物をいう。従って、「ヒドロゲル組成物」は、ヒドロゲルそれ自体だけでなく、組成物（１種類のヒドロゲルを含むだけでなく、１種類以上の非ヒドロゲル成分または非ヒドロゲル組成物、例えば、疎水性相中に分布する親水性の成分（ヒドロゲルを含み得るか、またはヒドロゲルである）を含む親水コロイド）もまた含む。
【００２６】
用語「粘着」および「粘着性」は、定性的である。しかし、本明細書中で使用されるように、用語「実質的に非粘着性」「わずかに粘着性」および「粘着性」は、ＰＫＩ粘着測定法、またはＴＲＢＴ粘着測定法で得られた数値を使用して、以下のように数量化され得る。「実質的に非粘着性」とは、約２５ｇ．ｃｍ／秒未満である粘着価を有するヒドロゲル組成物を意味し、「わずかに粘着性」とは、約２５ｇ．ｃｍ／秒〜約１００ｇ．ｃｍ／秒の範囲内の粘着価を有するヒドロゲル組成物を意味し、そして「粘着性」とは、少なくとも１００ｇ．ｃｍ／秒の範囲内の粘着価を有するヒドロゲル組成物を意味する。
【００２７】
用語「水不溶性」とは、化合物または組成物の水中溶解度が５重量％未満、好ましくは３重量％未満、さらに好ましくは１重量％未満（２０℃の水中で測定される）の化合物または組成物をいう。
【００２８】
本明細書中で使用される用語「半透明」は、対象またはイメージが材料を通して見られ得るように、光を透過する能力がある材料を意味する。半透明材料は本明細書中で、「透明」であっても、またはそうでなくてもよく、この材料が光学的に透明感があることを意味する。用語「半透明」は、材料が「不透明」（この場合、対象およびイメージは、材料を通して見られ得ない）でないことを示す。
【００２９】
本明細書中で使用される用語「活性薬剤」とは、ヒト患者に対して投与のために適した化学物質または化学化合物をいい、そして、所望される有益な効果（例えば、所望される薬理学的活性を示す）を誘導する。この用語は、例えば、治療的に効果的、予防的に効果的、および美容的に（および美容食品的に）効果的である薬剤を含む。所望される有益な効果をまた誘導する、化合物の誘導体およびアナログ、または具体的に述べられた化合物のクラスもまた含む。
【００３０】
「経皮」薬剤送達とは、薬物の個体の皮膚表面への吸収を意味し、その結果、この薬物は皮膚組織を通過し、そして個体の血流の中へ入る。他に示されない場合、用語「経皮」は、「経粘膜」薬剤の投与、すなわち、薬物の個体粘膜（例えば、舌下、頬側、膣、直腸）表面への投与を含むことを意図し、その結果、この薬剤は粘膜組織を通過し、個体の血流の中に入る。
【００３１】
用語「局所投与」とは、以下の場合のように活性薬剤の体表面（例えば、皮膚または粘膜）への送達を意味するためにその従来の意味で使用される：例えば、種々の皮膚障害の予防または治療における局所的な薬剤投与、美容および美容食品の適用（例えば、保湿剤、マスク、日焼け止めなど）など。局所投与は、経皮投与とは対照的に、全身的効果よりもむしろ局所的効果を提供する。
【００３２】
用語「体表面」は、人体上またはヒト開口内にある任意の表面をいうために使用される。従って、「体表面」は、例として、皮膚組織または粘膜組織（例えば、粘膜上皮を有する体腔の内部表面を含む）を含む。他に示されない場合、用語「皮膚」は、本明細書中で使用される場合、粘膜組織を含むものとして解釈されるべきであり、その逆もまた同様である。
【００３３】
同様に、用語「経皮」が本明細書中で「経皮薬剤投与」および「経皮薬剤送達システム」のように使用される場合、逆に明白に示されない場合は、「経粘膜」投与およびシステムならびに「局所」投与およびシステムの両方が同様に意図されることが理解される。
【００３４】
（ＩＩ．不連続的疎水性相および不連続的親水性相を有するヒドロゲル組成物：）
第一の実施形態においては、以下のものからなるヒドロゲル組成物が提供される：
（ａ）不連続的疎水性相であって、以下
（ｉ）疎水性ポリマー、
（ｉｉ）可塑剤、好ましくはエラストマー、
（ｉｉｉ）粘着樹脂、および
（ｉｖ）任意の抗酸化薬を含む、不連続的疎水性相；および
（ｂ）不連続的親水性相であって、架橋親水性ポリマーから構成される、不連続的親水性相。
【００３５】
種々の成分は、以下のとおりである：
（Ａ．不連続的疎水性相）
（１．疎水性ポリマー）
疎水性ポリマーは、代表的には、疎水性の感圧粘着ポリマーであり、好ましくは熱硬化性ポリマーである。好ましい疎水性のＰＳＡポリマーは、架橋ブチルゴムであり、ここで当該分野で周知であるように、「ブチルゴム」は、代表的には、約０．５〜３重量％の範囲内のイソプレン含有量を有するイソプレン−イソブチレンコポリマー、またはこれらの加硫バージョンもしくは改変バージョン、例えば、ハロゲン化された（臭素化されたまたは塩素化された）ブチルゴムである。特に好ましい実施形態においては、疎水性のＰＳＡポリマーは、ポリイソブチレンで架橋されたブチルゴムである。他の適切な疎水性ポリマーとしては、例えば、以下のものが挙げられる：天然ゴム粘着剤、ビニルエーテルポリマー、ポリシロキサン、ポリイソプレン、ブタジエンアクリロニトリルゴム、ポリクロロプレン、アタクチックポリプロピレン、およびエチレン−プロピレン−ジエンターポリマー（「ＥＰＤＭ」または「ＥＰＤＭゴム」としてもまた公知）（Ｕｎｉｒｏｙａｌ  Ｃｈｅｍｉｃａｌ  Ｃｏ．，Ｍｉｄｄｌｅｂｕｒｙ，ＣＴからＴｒｉｌｅｎｅ（登録商標）６５およびＴｒｉｌｅｎｅ（登録商標）６７として入手可能）。まだ他の適切な疎水性のＰＳＡが当業者に公知であり、そして／または適切なテキストおよび文献に記載されている。例えば、Ｈａｎｄｂｏｏｋ  ｏｆ  Ｐｒｅｓｓｕｒｅ−Ｓｅｎｓｉｔｉｖｅ  Ａｄｈｅｓｉｖｅ  Ｔｅｃｈｎｏｌｏｇｙ，  第２版、Ｓａｔａｓ編（Ｎｅｗ  Ｙｏｒｋ：Ｖｏｎ  Ｎｏｓｔｒａｎｄ  Ｒｅｉｎｈｏｌｄ，１９８９）を参照のこと。特に好ましい疎水性のポリマーは、以下の架橋ブチルゴムである：Ｅｌｅｍｅｎｔｉｓ  Ｓｐｅｃｉａｌｔｉｅｓ，Ｉｎｃ．（Ｈｉｇｈｔｓｔｏｗｎ，Ｎｅｗ  Ｊｅｒｓｅｙ）から入手可能なＫａｌａｒ（登録商標）シリーズであり、Ｋａｌａｒ（登録商標）５２００、Ｋａｌａｒ（登録商標）５２１５、Ｋａｌａｒ（登録商標）５２４６、およびＫａｌａｒ（登録商標）５２７５が最も好ましい。
【００３６】
ほとんどの用途に対して、この架橋疎水性のポリマーは、十分に高い架橋度を有するべきであり、その結果、この組成物は、表面（例えば、皮膚のような体表面）に対する適用に続くコールドフローを示さない。当業者によって理解されるように、架橋度は、ムーニー粘度（ムーニー粘度計で測定されるような、変形に対する生ゴムまたは未加硫ゴムの抵抗測定）と関連する。より高いムーニー粘度は、より高い架橋度を示す。本明細書中で使用されるための好ましい疎水性ＰＳＡのムーニー粘度は、２５℃で少なくとも２０ｃｐｓであるべきであり、そして一般的に２５℃で約２５〜約８０ｃｐｓの範囲内にあり、好ましくは２５℃で約３０〜約７５ｃｐｓの範囲内にある。本明細書中で、好ましいＫａｌａｒ（登録商標）シリーズのポリマーのムーニー粘度は、次のとおりである：Ｋａｌａｒ（登録商標）５２００は、４０〜４５ｃｐｓ；Ｋａｌａｒ（登録商標）５２１５は、４７〜５７ｃｐｓ；Ｋａｌａｒ（登録商標）５２４６は、３０〜４０ｃｐｓ；およびＫａｌａｒ（登録商標）５２７５は、７０〜７５ｃｐｓである（全て２５℃）。
【００３７】
疎水性のＰＳＡの分子量は、代表的には１００，０００ＤＡ未満であるが、疎水性ＰＳＡの分子量は、重大な意味を持たない。必ずしも必要ではないが、このポリマーの量は一般的に、乾燥後の組成物の約５重量％〜約１５重量％の範囲内、好ましくは約７．５重量％〜約１２重量％の範囲内、最も好ましくは約７．５重量％〜約１０重量％の範囲内を表す。
【００３８】
（２．可塑剤）
疎水性相作用の可塑剤の成分は、必ずしも必要ではないが、好ましくは、可塑剤としてだけでなく、希釈剤としても作用するエラストマーポリマーである。「可塑化」とは、この成分が「疎水性ポリマーのガラス転移温度を低下させ、かつこの溶融粘度を減少させることを意味する。適切な可塑化エラストマーは、天然エラストマーポリマーおよび合成エラストマーポリマーであり、以下のものが挙げられる：ＡＢブロックコポリマー、ＡＢＡブロックコポリマー、および「マルチアームド」（ＡＢ）ｘブロックコポリマーであり、例えば、Ａがポリマー化セグメントまたはアリールが置換したビニルモノマー、好ましくはスチレン、α−メチルスチレン、ビニルトルエンなどを含む「ブロック」であり、Ｂは、エラストマー共役ポリブタジエンブロックまたはポリイソプレンブロックであり、そして、ｘは、３以上の数値を有する。好ましいエラストマーは、ブタジエンベースのポリマーおよびイソプレンベースのポリマー、特にスチレン−ブタジエン−スチレン（ＳＢＳ）ブロックコポリマー、スチレン−ブタジエン（ＳＢ）ブロックコポリマー、スチレン−イソプレン−スチレン（ＳＩＳ）ブロックコポリマー、およびスチレン−イソプレン（ＳＩ）ブロックコポリマーであり、ここで「Ｓ」がポリマー化セグメント、またはスチレンモノマーの「ブロック」を示し、「Ｂ」は、ポリマー化セグメント、またはブタジエンモノマーのブロックを示し、そして「Ｉ」は、ポリマー化セグメント、またはイソプレンモノマーのブロックを示す。他の適切なエラストマーは、ＳＥＢＳ骨格（ここで、「Ｅ」および「Ｂ」は各々、エチレンおよびブチレンのポリマー化ブロックである）およびＩおよび／またはＳＩアームを有する放射状ブロックコポリマーを含む。天然ゴム（ポリイソプレン）および合成ポリイソプレンもまた使用され得る。
【００３９】
本発明の実施に有用な商業的に利用可能なエラストマーとしては、以下に挙げられる直鎖状のＳＩＳブロックコポリマーおよび／またはＳＩブロックコポリマー：例えば、Ｎｉｐｐｏｎ  Ｚｅｏｎ  Ｃｏｍｐａｎｙ，Ｌｔｄ（Ｕ．Ｓ．販売所−−Ｌｏｕｉｓｖｉｌｌｅ，  Ｋｙ．）から入手可能なＱｕｉｎｔａｃ（商標登録）３４３３、およびＱｕｉｎｔａｃ（商標登録）３４２１；Ｅｘｘｏｎ  Ｃｈｅｍｉｃａｌ  Ｃｏ．（Ｈｏｕｓｔｏｎ，Ｔｅｘ．）およびＤｏｗ  Ｃｈｅｍｉｃａｌ  Ｃｏ．（Ｍｉｄｌａｎｄ  Ｍｉｃｈ．）と協力関係のＤｅｘｃｏから入手可能なＶｅｃｔｏｒ（商標登録）ＤＰＸ５５９，Ｖｅｃｔｏｒ（商標登録）４１１１およびＶｅｃｔｏｒ（商標登録）４１１３；およびＳｈｅｌｌ  Ｃｈｅｍｉｃａｌ  Ｃｏ．（Ｈｏｕｓｔｏｎ，Ｔｅｘ．）から入手可能なＫｒａｔｏｎ（商標登録）ゴム（例えば、Ｋｒａｔｏｎ６０４ｘ、Ｋｒａｔｏｎ  Ｄ−１１０７、Ｋｒａｔｏｎ  Ｄ−１１１７、および  Ｋｒａｔｏｎ  Ｄ−１１１３）。Ｋｒａｔｏｎ  Ｄ−１１０７は、ＳＩブロックを重量で約１５％含む優先的なＳＩＳエラストマーである。Ｋｒａｔｏｎ  Ｄ−１３２０ｘは、市販される（ＳＩ）Ｘ  Ｉｙマルチアームドブロックコポリマーの１例であり、いくつかのアームは、ポリイソプレンブロックである。市販されるブタジエンベースのエラストマーとしては、以下のものが挙げられる：ＳＢＳゴムおよび／またはＳＢゴム（例えば、Ｓｈｅｌｌ  Ｃｈｅｍｉｃａｌ  Ｃｏ．から入手可能なＫｒａｔｏｎ  Ｄ−１１０１，Ｋｒａｔｏｎ  Ｄ−１１０２およびＫｒａｔｏｎ  Ｄ−１１１８Ｘ）；Ｈｏｕｓｅｍｅｘ，Ｉｎｃ．（Ｈｏｕｓｔｏｎ，  Ｔｅｘ．）から入手可能なＳｏｌｐｒｅｎｅ（商標登録）１２０５（ＳＢブロックコポリマー）；およびＫｒａｔｏｎ  ＴＫＧ−１０１（時々「Ｔａｃｋｙ  Ｇ」といわれる）（ＳＥＢＳ骨格およびＩおよび／またはＳＩアームを有する放射状ブロックコポリマー（Ｅ＝エチレンブロック；  Ｂ＝ブチレンブロック））。
【００４０】
他の可塑剤がまた、使用され得、以下の低分子量の可塑剤が挙げられるが、これらに限定されない：ジメチルフタレート、ジエチルフタレート、ジプロピルフタレート、ジ（２−エチルヘキシル）フタレート、ジイソプロピルフタレート、ジアミルフタレートおよびジカプリルフタレートによって表されるようなジアルキルフタレート、ジシクロアルキルフタレート、ジアリールフタレートおよび混合アルキル−アリールフタレート；アルキルホスフェートおよびアリールホスフェート（例えば、トリブチルホスフェート、トリオクチルホスフェート、トリクレシルホスフェート、およびトリフェニルホスフェート）；アルキルシトレートおよびシトレートエステル（例えば、トリメチルシトレート、トリエチルシトレート、トリブチルシトレート、アセチルトリエチルシトレート、およびトリヘキシルシトレート）；アルキルアジペート（例えば、ジオクチルアジペート、ジエチルアジペート、ジ（２−メチルエチル）アジペート、およびジヘキシルアジペート）；ジアルキルタートレート（例えば、ジエチルタートレートおよびジブチルタートレート）；アルキルセバケート（例えば、ジエチルセバケート、ジプロピルセバケートおよびジノニルセバケート）；アルキルスクシネート（例えば、ジエチルスクシネートおよびジブチルスクシネート）；アルキルグリコレート、アルキルグリセロレート、グリコールエステルおよびグリセロールエステル（例えば、グリセロールジアセテート、グリセロールトリアセテート（トリアセチン）、グリセロールモノラクテートジアセテート、メチルフタリルエチルグリコレート、ブチルフタリルブチルグリコレート、エチレングリコールジアセテート、エチレングリコールジブチレート、トリエチレングリコールジアセテート、トリエチレングリコールジブチレートおよびトリエチレングリコールジプロピオネート；および低分子量ポリアルキレングリコール（分子量３００〜６００）（例えば、ポリエチレングリコール４００；およびこれらの混合物）。
【００４１】
この組成物中に存在する可塑剤の量は、所望される粘着度に依存するが、一般的に乾燥後、この組成物の約２５重量％〜約４５重量％の範囲内、好ましくは約２５重量％〜約４０重量％の範囲内、至適には約３０重量％の範囲内を表す。
【００４２】
（３．粘着樹脂）
粘着樹脂は、かなり高いガラス転移温度を有する比較的低分子量の樹脂である（一般的に約５０，０００未満の重量平均分子量）。粘着樹脂としては以下のものが挙げられる：例えば、ロジン誘導体、テルペン樹脂、および合成的に生成された石油樹脂または天然に生成された石油樹脂。本明細書中で好ましい粘着樹脂は、一般的に以下の群から選択される：Ｈｅｒｃｕｌｅｓから入手可能な非極性の粘着樹脂（例えば、Ｒｅｇａｌｒｅｚ（商標登録）１０８５（水素化された炭化水素樹脂））およびＲｅｇａｌｉｔｅ（商標登録）Ｒｅｓｉｎ（例えば、Ｒｅｇａｌｉｔｅ（商標登録）１９００）、Ｅｘｘｏｎ  Ｃｈｅｍｉｃａｌ  Ｃｏｍｐａｎｙから入手可能なＥｓｃｏｒｅｚ１３０４（炭化水素樹脂でもある）およびＥｓｃｏｒｅｚ（商標登録）１１０２、Ｇｏｏｄｙｅａｒ  Ｔｉｒｅ  ａｎｄ  Ｒｕｂｂｅｒから入手可能なＷｉｎｇｔａｃｋ（商標登録）９５（合成ポリテルペン樹脂）、またはＷｉｎｇｔａｃｋ（商標登録）８５。この樹脂は、乾燥ヒドロゲル組成物に比して約５重量％〜約１５％重量％、好ましくは約７．５重量％〜約１２％重量％、そして好ましくは約７．５重量％〜約１０％重量％を表す。強い粘着力が所望される場合、より多量の樹脂が使用されるべきである。理想的には、樹脂  対  疎水性のＰＳＡの重量比は、約４０：６０〜約６０：４０の範囲内にある。
【００４３】
（４．任意の抗酸化薬）
抗酸化薬を混合することは任意であるが、好ましい。抗酸化薬は、ヒドロゲル組成物の酸化的安定性を増強するために作用する。熱、光、不純物、および他の要素は、全てこのヒドロゲル組成物の酸化を生じ得る。従って、理想的には抗酸化薬は、処理および／または貯蔵の間、光誘導酸化、化学誘導酸化、および熱で誘導される酸化的分解に対して保護するべきである。当業者によって理解されるように酸化的分解は、ペルオキシラジカルの生成を含み、これは次々と有機物質と反応して、ヒドロペルオキシドを形成する。第一の抗酸化薬は、ペルオキシフリーラジカル捕捉剤であるのに対し、第二の抗酸化薬はヒドロペルオキシドの分解を誘導し、従ってヒドロペルオキシドによる分解から物質を保護する。ほとんどの第一の抗酸化薬が立体障害フェノールであり、そして本明細書中で使用される好ましいこのような化合物は、以下のものである：テトラキス［メチレン（３，５−ジ−ｔｅｒｔ−ブチル−４−ヒドロキシヒドロシンナメート）］メタン（例えば、Ｃｉｂａ−Ｇｅｉｇｙ  Ｃｏｒｐ．，Ｈａｗｔｈｏｒｎｅ，ＮＹ）からのＩｒｇａｎｏｘ（登録商標）１０１０，および１，３，５−トリメチル−２，４，６−トリス［３，５−ジ−ｔ−ブチル−４−ヒドロキシ−ベンジル］ベンゼン（例えば、Ｅｔｈｙｌ  Ｃｏｒｐ．からのＥｔｈａｎｏｘ（登録商標）３３０）。第一の抗酸化薬を置換し得るか、または補足し得る特に好ましい第二の抗酸化薬は、トリス（２，４−ジ−ｔｅｒｔ−ブチルフェニル）ホスファイト（例えば、Ｃｉｂａ−Ｇｅｉｇｙ  Ｃｏｒｐ．からのＩｒｇａｆｏｓ（登録商標）１６８）である。他の抗酸化薬としては、本明細書中でまた有用である多機能的抗酸化薬が挙げられるが、これらに限定されない。多機能的抗酸化薬は、第一および第二の抗酸化薬の両方として作用する。Ｃｉｂａ−Ｇｅｉｇｙによって製造されたＩｒｇａｎｏｘ（登録商標）１５２０  Ｄは、多機能抗酸化薬の１例である。ビタミンＥ抗酸化薬（例えば、Ｃｉｂａ−Ｇｅｉｇｙによって販売されるＩｒｇａｎｏｘ（登録商標）Ｅ１７）もまた、本発明のヒドロゲル組成物において有用である。他の適切な抗酸化薬として、以下のものが挙げられるが、これらに限定されない：アスコルビン酸、アスコルビン酸パルミテート、トコフェロールアセテート、プロピルガレート、ブチルヒドロキシアニソール（ＢＨＡ）、ブチル化ヒドロキシトルエン（ＢＨＴ）、ビス（１，２，２，６，６−ペンタメチル−４−ピペリジニル）−（３，５−ジ−ｔｅｒｔ−ブチル−４−ヒドロキシベンジル）ブチルプロパンジオエート、（Ｃｉｂａ−Ｇｅｉｇｙ  Ｃｏｒｐ．からＴｉｎｕｖｉｎ（登録商標）１４４として入手可能な）またはオクタデシル３，５−ジ−ｔｅｒｔ−ブチル−４−ヒドロキシヒドロ−シンナメート（オクタデシル３−（３’，５’−ジ−ｔｅｒｔ−ブチル−４’−ヒドロキシフェニル）プロピオネートとしてもまた公知）（Ｕｎｉｒｏｙａｌ  Ｃｈｅｍｉｃａｌ  Ｃｏ．，Ｍｉｄｄｌｅｂｕｒｙ，ＣＴからＮａｕｇａｒｄ（登録商標）７６として入手可能）およびビス（１，２，２，６，６−ペンタメチル−４−ピペリジニルセバケート）（Ｃｉｂａ−Ｇｅｉｇｙ  Ｃｏｒｐ．からＴｉｎｕｖｉｎ（登録商標）７６５��して入手可能）の組み合わせ。好ましくは、抗酸化薬は、ヒドロゲル組成物の約２重量％までの量で存在し；代表的には，抗酸化薬の量は、約０．０５重量％〜約１．５重量％の範囲内にある。
【００４４】
（Ｂ．不連続的親水性相）
不連続的親水性相は、乾燥ヒドロゲル組成物のおよそ２５重量％〜６５重量％、好ましくは３０重量％〜５５重量％、最も好ましくは３０重量％〜４０重量％を表し、そして保存および使用の標準状況下で水不溶性である架橋親水性のポリマーからなるが、水膨潤可能である。架橋度がこのポリマーが、この組成物を製造する間、溶融しないように選択され、その結果、親水性相は最終産物中に不連続のままであることを確実にする。不連続的親水性相のための適切なポリマーとしては、以下のものが挙げられるが、これらに限定されない：架橋セルロースポリマー（例えば、架橋カルボキシメチルセルロースナトリウム）；（架橋アクリル酸ポリマーおよび架橋アクリル酸コポリマー；カルボマー（すなわち、ヒドロキシル化ビニルポリマーはまた、「インターポリマー」といい、ショ糖のポリアルキルエーテルとのモノオレフィンアクリル酸モノマーの架橋によって調製される（Ｂ．Ｆ．  Ｇｏｏｄｒｉｃｈ  Ｃｈｅｍｉｃａｌ  Ｃｏｍｐａｎｙから商標名Ｃａｒｂｏｐｏｌ（登録商標）の下で市販される）；架橋アクリルアミド−アクリル酸ナトリウムコポリマー；ゼラチン；野菜多糖類（例えば、アルギン酸、ペクチン、カラゲナン、またはキサンタン）；デンプンおよびデンプン誘導体；およびガラクトマンナンならびにガラクトマンナン誘導体。
【００４５】
不連続的親水性相を形成するために適切な好ましいポリマーは、天然あるいは合成のいずれかの多糖類に基づく。この分類による物質としては、以下のものが挙げられる：例えば、水不溶性で、水膨潤可能な化合物を提供するために架橋された通常水溶性のセルロース誘導体（例えば、架橋カルボキシメチルセルロースナトリウム（ＣＭＣ）、架橋ヒドロキシエチルセルロース（ＨＥＣ）、架橋された部分的な遊離酸ＣＭＣ）、およびアクリルアミドを移植されたグアールガムおよびジビニル化合物とのアクリル酸塩の組み合わせ（例えば、メチレン−ビスアクリルアミド）。上記の分類の中で、さらに好ましい物質は、架橋ＣＭＣ誘導体であり、特に架橋ＣＭＣナトリウムおよび架橋ＨＥＣである。
【００４６】
ＣＭＣナトリウムは、セルロースに関して二官能性である多数の試薬のいずれかと架橋され得る。ＣＭＣナトリウムに適用可能な架橋方法が米国特許第３，１６８，４２１号、および同３，５８９，３６４号において考察されている。セルロースに関する二官能性である試薬は、ホルムアルデヒド試薬、エピクロロヒドリン試薬、およびジエポキシド試薬を含む。エピクロロヒドリンは、部分的に有用な架橋剤である。架橋は、参考にした特許で教示された湿式方法または乾式方法のいずれかによって達成され得る。いずれかの技術は、水不溶性であるが水膨潤可能なポリマーを生成する。
【００４７】
架橋ＣＭＣナトリウムもまた、「部分的遊離酸ＣＭＣ」を調製するための未架橋で、エステル化ポリマー（すなわち、ＣＭＣナトリウム自体）の部分的酸性化、続く乾燥によって、架橋剤の必要なく提供され得る。乾燥プロセスの間、部分的に遊離酸であるＣＭＣの遊離酸性基は、例えば、米国特許第４，１２８，６９２号に記載されているように、内部エステル化反応を介して架橋する。部分的に遊離酸のあるＣＭＣの調製は、当該分野では公知であり、そして米国特許第３，３７９，７２０号に記載されている。
【００４８】
特に、好ましい架橋親水性ポリマーは、架橋ＣＭＣナトリウムであり、Ｈｅｒｃｕｌｅｓ，Ｉｎｃ．の一部門であるＡｑｕａｌｏｎからＡｑｕａｓｏｒｂ（商標登録）Ａ５００として入手可能である。
【００４９】
（Ｃ．任意の添加剤）
ヒドロゲル組成物としては、従来型の添加物が以下にまた、挙げられ得る：例えば、賦形剤、防腐剤、ｐＨ調整剤、柔軟剤、増粘剤、色素、染料、屈折性粒子、安定剤、強化剤、脱粘着剤、薬学的薬剤、および浸透増強剤。粘着力は、減少されるか、または消去される実施形態では、従来型の脱粘着剤もまた、使用され得る。これらの添加剤およびこれらの量は、このような方法で選択されるので、これらは、このヒドロゲル組成物の所望される化学的性質および物理学的性質を十分には妨害しない。
【００５０】
この粘着剤が皮膚表面上あるいは他の体表面上にある場合、吸収賦形剤は、水和度を制御するために有利に組みこまれ得る。このような賦形剤としては、以下のものが挙げられ得る：微小結晶性セルロース、タルク、乳糖、カオリン、マンニトール、コロイドシリカ、アルミナ、酸化亜鉛、酸化チタン、ケイ酸マグネシウム、ケイ酸アルミニウムマグネシウム、疎水性デンプン、硫酸カルシウム、ステアリン酸カルシウム、リン酸カルシウム、リン酸カルシウム二水和物、織布紙および不織布紙および木綿素材。他の適切な賦形剤は、不活性であり（すなわち、実質的に非吸収性）、そして、以下のものが挙げられる：例えば、ポリエチレン、ポリプロピレン、ポリウレタンポリエーテルアミドのコポリマー、ポリエステルならびにポリエステルコポリマー、ナイロンおよびレーヨン。好ましい賦形剤は、コロイドシリカ（例えば、Ｃａｂ−Ｏ−Ｓｉｌ（登録商標）（Ｃａｂｏｔ  Ｃｏｒｐｏｒａｔｉｏｎ，Ｂｏｓｔｏｎ  ＭＡ）である。
【００５１】
防腐剤は、１例として、以下のものが挙げられる：ｐ−クロロ−ｍ−クレゾール、フェニルエチルアルコール、フェノキシエチルアルコール、クロロブタノール、４−ヒドロキシ安息香酸メチルエステル、４−ヒドロキシ安息香酸プロピルエステル、ベンザルコニウムクロリド、セチルピリジニウムクロリド、クロロヘキシジンジアセテートまたはグルコネート、エタノール、およびプロピレングリコール。
【００５２】
ｐＨ調整剤として有用な化合物としては、以下のものが挙げられるが、これらに限定されない：グリセロール緩衝液、クエン酸緩衝液、ホウ酸緩衝液、リン酸緩衝液、またはクエン酸−リン酸緩衝液もまた、ヒドロゲル組成物のｐＨが個体の体表面のｐＨと適合することを確実にするために含まれ得る。
【００５３】
適切な柔軟剤としては、以下のものが挙げられる：クエン酸エステル（例えば、トリエチルシトレートまたはアセチルトリエチルシトレート）、酒石酸エステル（例えば、ジブチルタートレート）、グリセロールエステル（例えば、グリセロールジアセテートおよびグリセロールトリアセテート）；フタル酸エステル（例えば、ジブチルフタレートおよびジエチルフタレート）；および／または親水性の界面活性薬剤、好ましくは親水性の非イオン界面活性薬剤（例えば、糖の部分脂肪酸エステル、ポリエチレングリコール脂肪酸エステル、ポリエチレングリコール脂肪アルコールエーテル、およびポリエチレングリコールソルビタン−脂肪酸エステル）。
【００５４】
本明細書中で好ましい増粘剤は、天然に存在する化合物、またはこれらの誘導体であり、例として以下のものが挙げられる：コラーゲン；ガラクトマンナン；デンプン；デンプン誘導体および加水分解物；セルロース誘導体（例えば、メチルセルロース、ヒドロキシプロピルセルロース、ヒドロキシエチルセルロース、およびヒドロキシプロピルメチルセルロース；コロイド性ケイ酸；および糖（例えば、乳糖、ショ糖、果糖およびグルコース）。合成増粘剤（例えば、ポリビニルアルコール、ビニルピロリドン−ビニルアセテート−コポリマー、ポリエチレングリコール、およびポリプロピレングリコール）もまた、使用される。
【００５５】
適切な薬理学的活性薬剤および任意の浸透増強剤は、下記の第Ｖ節に記載されている。
【００５６】
（ＩＩＩ．不連続的疎水性相および不連続的親水性相を有するヒドロゲル組成物：）
代替の実施形態においては、以下のものからなるヒドロゲル組成物が、提供される：
（ａ）不連続的疎水性相であって、以下：
（ｉ）架橋疎水性ポリマー、
（ｉｉ）可塑剤（好ましくは、エラストマー）、
（ｉｉｉ）粘着樹脂、および
（ｉｖ）任意の抗酸化薬を含む不連続的疎水性相；ならびに
（ｂ）連続的親水性相であって、以下：
（ｉ）水膨潤可能で、水不溶性のポリマー、
（ｉｉ）親水性ポリマーに水素結合し得る相補的オリゴマーと親水性ポリマーのブレンド、および
（ｉｉｉ）任意の低分子量の可塑剤を含む連続的親水性相。
【００５７】
この実施形態においては、不連続的疎水性相の成分は、第ＩＩ節に記載されているとおりであり、ここで考察される任意の添加剤は、同様にこの実施形態中に存在し得る。しかし、ここでこの親水性相は、不連続的よりもむしろ連続的であり、そして次の成分から構成される：水膨潤可能で、水不溶性のポリマー；親水性ポリマーに水素結合し得る相補的オリゴマーとの親水性ポリマーのブレンド、および任意の低分子量の可塑剤。
【００５８】
水性液体中に含浸されるが、選択されたｐＨ範囲内（一般的に少なくとも約７．５〜８．５のｐＨまでの）で水不溶性である場合、この水膨潤可能で、水不溶性のポリマーは、少なくとも、いくらかの程度で膨潤し得る。このポリマーは、例えば、以下のセルロースエステルから構成され得る：セルロースアセテート、セルロースアセテートプロピオネート（ＣＡＰ）、セルロースアセテートブチレート（ＣＡＢ）、セルロースプロピオネート（ＣＰ）、セルロースブチレート（ＣＢ），セルロースプロピオネートブチレート（ＣＰＢ）、セルロースジアセテート（ＣＤＡ），セルローストリアセテート（ＣＴＡ）など。これらのセルロースエステルは、米国特許第１，６９８，０４９号，同１，６８３，３４７号，同１，８８０，８０８号，同１，８８０，５６０号，同１，９８４，１４７号，同２，１２９，０５２号，および同３，６１７，２０１号に記載されており、そして、当該分野における公知技術または商業的に得られる技術を使用して、調製され得る。本明細書中で適切な市販されるセルロースエステルとしては、以下のものが挙げられる：ＣＡ  ３２０、ＣＡ  ３９８、ＣＡＢ  ３８１、ＣＡＢ  ５５１、ＣＡＢ  ５５３、ＣＡＰ  ４８２、ＣＡＰ  ５０４（全てＥａｓｔｍａｎ  Ｃｈｅｍｉｃａｌ  Ｃｏｍｐａｎｙ，Ｋｉｎｇｓｐｏｒｔ，Ｔｅｎｎから入手可能である）。このようなセルロースエステルは、代表的に多くの平均分子量（約１０，０００と約７５，０００との間）を有する。
【００５９】
一般的にいえば、このセルロースエステルは、セルロースとセルロースエステルモノマー単位との混合物を含み、これには以下のものが挙げられる；例えば、市販されるセルロースアセテートブチレートは、セルロースアセテートモノマー単位ならびにセルロースブチレートモノマー単位および未エステル化セルロース単位を含む。  本明細書中で好ましいセルロースエステルは、以下に示されるようなブチルセルロース含量、プロピオニルセルロース含量、アセチルセルロース含量、および未エステル化（ＯＨ）セルロース含量を有するセルロースアセテートプロピオネート組成物およびセルロースアセテートブチレート組成物である：
【００６０】
【表１７】
2004536898.tif 000003
好ましい分子量、ガラス転移温度（Ｔｇ）および溶融温度（Ｔｍ）もまた、示される。また、適切なセルロースポリマーは、重量で６０／４０のフェノール／テトラクロロエタン溶液１００ｍｌ中０．５ｇグラムのサンプルに対して２５ｏＣの温度で、測定される場合、代表的に約０．２〜約３．０デシリットル／グラムの固有粘度（Ｉ．Ｖ．）、好ましくは約１〜約１．６デシリットル／グラムの固有粘度を有する。
【００６１】
他の好ましい水膨潤可能ポリマーは、アクリル酸ポリマーであり、一般的に以下のものから形成される：アクリル酸、メタクリル酸、アクリル酸メチル、アクリル酸エチル、メタクリル酸メチル、メタクリル酸エチルおよび／または他のビニルモノマー。適切なアクリル酸ポリマーは、上記で示されるようにＲｏｈｍ  Ｐｈａｒｍａ（ドイツ）から商標名「Ｅｕｄｒａｇｉｔ」に基づいて入手可能なこれらのコポリマーである。このＥｕｄｒａｇｉｔシリーズ（Ｅｕｄｒａｇｉｔ  Ｅ、Ｅｕｄｒａｇｉｔ  Ｌ、Ｅｕｄｒａｇｉｔ  Ｓ、Ｅｕｄｒａｇｉｔ  ＲＬ、Ｅｕｄｒａｇｉｔ  ＲＳ  およびＥｕｄｒａｇｉｔ  ＮＥ）のコポリマーは、有機溶媒中、可溶化されたものとして、水性分散液中でまたはドライパウダーとして入手可能である。好ましいアクリル酸ポリマーは、メタクリル酸およびメタクリル酸メチルのコポリマー（例えば、  Ｅｕｄｒａｇｉｔ  ＬシリーズのポリマーおよびＥｕｄｒａｇｉｔ  Ｓシリーズポリマー）である。特に好ましいこのようなコポリマーは、Ｅｕｄｒａｇｉｔ  Ｌ−３０Ｄ−５５およびＥｕｄｒａｇｉｔ  Ｌ−１００−５５である（後者のコポリマーは、水を用いて再構成され得るＥｕｄｒａｇｉｔ  Ｌ−３０Ｄ−５５の噴霧乾燥形態である）。このＥｕｄｒａｇｉｔ  Ｌ−３０Ｄ−５５コポリマーおよびＥｕｄｒａｇｉｔ  Ｌ−１００−５５コポリマーの分子量は、約１３５，０００Ｄａであり、約１：１の遊離カルボキシル基  対  エステル基の比を有する。このコポリマーは、一般的に５．５以下のｐＨを有する水性液体中で不溶である。別の特に適切なメタクリル酸−メタクリル酸メチルコポリマーは、Ｅｕｄｒａｇｉｔ  Ｓ−１００であり、これは、Ｅｕｄｒａｇｉｔ  Ｌ−３０Ｄ−５５と、遊離カルボキシル基対エステル基の比が約１：２である点で異なる。Ｅｕｄｒａｇｉｔ  Ｓ−１００は、５．５以下のｐＨで不溶性であるが、Ｅｕｄｒａｇｉｔ  Ｌ−３０Ｄ−５５と異なり、５．５〜７．０の範囲内のｐＨを有する水性液体中で不十分に溶解する。このポリマーは、ｐＨ７．０以上で溶解する。Ｅｕｄｒａｇｉｔ  Ｌ−３０Ｄ−５５とＥｕｄｒａｇｉｔ  Ｓ−１００との間でｐＨ−依存溶解性プロフィールを有するＥｕｄｒａｇｉｔ  Ｌ−１００もまた、６．０以下のｐＨで不溶性である範囲で使用され得る。Ｅｕｄｒａｇｉｔ  Ｌ−３０Ｄ−５５、Ｅｕｄｒａｇｉｔ  Ｌ−１００−５５、Ｅｕｄｒａｇｉｔ  Ｌ−１００、およびＥｕｄｒａｇｉｔ  Ｓ−１００は、類似のｐＨ依存溶解性を有する他の受け入れられるポリマーと交換され得ることが当業者によって理解される。
【００６２】
連続的な親水性相の第二の成分は、この親水性ポリマーに水素結合する能力を有し、そして同様にこの親水性ポリマーに必要に応じてイオン結合または共有結合する能力を有する相補的なオリゴマーとの親水性ポリマーのブレンドである。適切な親水性ポリマーとしては、以下のものが挙げられる：Ｎ−ビニルラクタムモノマーから誘導された繰り返し単位、カルボキシビニルモノマーから誘導された繰り返し単位、ビニルエステルモノマーから誘導された繰り返し単位、カルボキシビニルモノマーのエステルから誘導された繰り返し単位、ビニルアミドモノマーから誘導された繰り返し単位、および／またはヒドロキシビニルモノマーのエステル。このようなポリマーとしては、例として以下のものが挙げられる：ポリ（Ｎ−ビニルラクタム）、ポリ（Ｎ−ビニルアクリルアミド）、ポリ（Ｎ−アルキルアクリルアミド）、置換および未置換のアクリル酸ポリマー、およびメタクリル酸ポリマー、ポリビニルアルコール（ＰＶＡ），ポリビニルアミン、これらのコポリマーならびに他の型の親水性モノマー（例えば、ビニルアセテート）とのコポリマー。
【００６３】
本明細書中で有用なポリ（Ｎ−ビニルラクタム）は、好ましくは非架橋の、Ｎ−ビニルラクタムモノマー単位のホモポリマーまたはコポリマーであり、Ｎ−ビニルラクタムモノマー単位は、ポリ（Ｎ−ビニルラクタム）コポリマーの全てのモノマー単位の大部分を占める。本発明と組み合わせた使用のために好ましいポリ（Ｎ−ビニルラクタム）は、以下のＮ−ビニルラクタムモノマーの１つ以上の重合によって調製される：Ｎ−ビニル−２−ピロリドン；Ｎ−ビニル−２−バレロラクタム；およびＮ−ビニル−２−カプロラクタム。Ｎ−ビニルラクタムモノマー単位を有する、有用な非−Ｎ−ビニルラクタムコモノマーの限定されない例としては、以下のものが挙げられる：Ｎ，Ｎ−ジメチルアクリルアミド、アクリル酸、メタクリル酸、ヒドロキシエチルメタクリレート、アクリルアミド、２−アクリルアミド−２−メチル−１−プロパンスルホン酸、またはその塩，およびビニルアセテート。
【００６４】
ポリ（Ｎ−アルキルアクリルアミド）としては、例として、以下のものが挙げられる：ポリ（メタクリルアミド）およびポリ（Ｎ−イソプロピルアクリルアミド）（ＰＮＩＰＡＭ）。
【００６５】
カルボキシビニルモノマーのポリマーは、代表的に、以下：アクリル酸、メタクリル酸、クロトン酸、イソクロトン酸、イタコン酸および無水物、１，２−ジカルボン酸（例えば、マレイン酸もしくはフマル酸）、無水マレイン酸、またはこれらの混合物から形成され、このクラス内の好ましい親水性ポリマーとしては、ポリアクリル酸およびポリメタクリル酸が挙げられ、ポリアクリル酸が最も好ましい。
【００６６】
本明細書中の好ましい親水性ポリマーは、以下のものである：ポリ（Ｎ−ビニルラクタム），特にポリビニルピロリドン（ＰＶＰ）およびポリ（Ｎ−ビニルカプロラクタム）（ＰＶＣａｐ）；ポリ（Ｎ−ビニルアセトアミド），特にポリアセタミド自体；カルボキシビニルモノマーのポリマー、特にポリアクリル酸およびポリメタクリル酸のポリマー；ならびにこれらのコポリマーおよびブレンド。ＰＶＰおよびＰＶＣａｐは、特に好ましい。
【００６７】
親水性ポリマーの分子量は、重大な意味を持たない；しかし、親水性ポリマーの数平均分子量は、一般的に約１００，０００〜約２，０００，０００の範囲内、さらに代表的には約５００，０００〜１，５００，０００範囲内にある。オリゴマーは、親水性ポリマーに水素結合する能力を有する点で、この親水性ポリマーに対して「相補的」である。好ましくは、この相補的オリゴマーは、水酸基、アミノ基またはカルボキシル基で終結する。このオリゴマーは、代表的に−約１００℃〜−約３０ｏＣの範囲内のガラス転移温度Ｔｇを有し、約２０℃よりも低い融点Ｔｍ有する。このオリゴマーはまた、非結晶性であり得る。親水性ポリマーとこのオリゴマーとの間のＴｇ値の相違は、好ましくは約５０ｏＣよりも高く、さらに好ましくは約１００ｏＣよりも高く、そして最も好ましくは、約１５０℃〜約３００℃の範囲内にある。この親水性ポリマーおよび相補的オリゴマーは、適合する（すなわち、１つのＴｇ（未混合成分のＴｇ間の中間）を示す均一ブレンドを形成する能力がある）べきである。一般的に、このオリゴマーは約４５〜約８００の範囲内、好ましくは、約４５〜約６００の範囲内の分子量を有する。適切なオリゴマーの例としては、以下のものが挙げられるが、これらに限定されない：低分子量のポリアルコール（例えば、グリセロール）、オリゴアルキレングリコール（例えば、エチレングリコールおよびプロピレングリコール）、エーテルアルコール（例えば、グリコールエーテル）、アルカンジオール（ブタンジオールからオクタンジオールまでの、ポリアルキレングリコールのカルボキシル末端誘導体およびアミノ末端誘導体を含む）。カルボキシル末端のポリエチレングリコールが、必要に応じて本明細書中で好まれ、そして約３００〜約６００の範囲内の分子量を有するポリエチレングリコールは、最適な相補的オリゴマーである。
【００６８】
１つの化合物（約３００〜約６００の範囲内の分子量を有する、例えば、ポリエチレングリコールのような低分子量のポリアルキレングリコール）が、相補的オリゴマーおよび低分子量可塑剤の両方として作用し得ることが、前記から理解される。
【００６９】
同一人に譲渡された、２００２年３月２８日に公開された米国特許公開第２００２／００３７９７７号で考察されたように、上記のブレンド中の親水性ポリマー  対  相補的オリゴマーの比は、接着強度および結合力の両方に影響を与える。上記の公開で説明されたように、この相補的オリゴマーは、親水性ポリマー／相補的オリゴマーブレンドのガラス転移を、Ｆｏｘ式（式（１）に与えられる）によって予測される程度よりも大きな程度まで減少させる。
【００７０】
【数１】
2004536898.tif 000004
ここで、Ｔｇ ｐｒｅｄｉｃｔｅｄは、親水性ポリマー／相補的オリゴマーブレンドの予測されるガラス転移温度であり、ｗｐｏｌは、このブレンド中の親水性ポリマー中の重量割合であり、ｗｐｌは、このブレンド中の相補的オリゴマーの重量割合であり、Ｔｇ  ｐｏｌはこの親水性ポリマーのガラス転移温度であり、そしてＴｇ  ｐｌは、この相補的オリゴマーのガラス転移温度である。特許公開でも説明されているように、最適化された接着強度および結合力を有する接着組成物が、Ｔｇ ｐｒｅｄｉｃｔｅｄからの所定偏差を得るために、これらの成分およびこれらの相対量を選択することによって、親水性ポリマーおよび相補的オリゴマーから調製され得る。一般的にいえば、接着を最大化するために、Ｔｇ ｐｒｅｄｉｃｔｅｄからの所定の偏差が最大の負の偏差であるのに対して、接着を最小化するためには、Ｔｇ ｐｒｅｄｉｃｔｅｄからの任意の負の偏差が最小化される。必要に応じて、この相補的オリゴマーは、親水性ポリマー／相補的オリゴマーブレンドの約２５重量％〜約７５重量％、好ましくは約３０重量％〜約６０重量％を占め、そして対応して、この親水性ポリマーは、親水性ポリマー／相補的オリゴマーブレンドの約７５重量％〜約２５重量％、好ましくは，約７０重量％〜約４０重量％を占める。
【００７１】
この相補的オリゴマー自体は、可塑剤として作用するが、添加された可塑剤を組み入れることは、一般に必ずしも必要ではない。しかし、この組成物の中にさらなる低分子量可塑剤を含めることは任意であり、いくつかの場合、有利であり得る。適切な低分子量可塑剤としては、第ＩＩＡ．２節で前記されたものが、すなわち挙げられる：ジアルキルフタレート、ジシクロアルキルフタレート、ジアリルフタレート、および混合アルキル−アリールフタレート（ジメチルフタレート、ジエチルフタレート、ジプロピルフタレート、ジ（２−エチルヘキシル）−フタレート、ジ−イソプロピルフタレート、ジアミルフタレートおよびジカプリルフタレートによって代表される）；アルキルホスフェートおよびアリールホスフェート（例えば、トリブチルホスフェート、トリオクチルホスフェート、トリクレシルホスフェート、およびトリフェニルホスフェート）；アルキルシトレートおよびシトレートエステル（例えば、トリメチルシトレート、トリエチルシトレート、トリブチルシトレート、アセチルトリエチルシトレート、およびトリヘキシルシトレート）；ジアルキルアジペート（例えば、ジオクチルアジペート（ＤＯＡ；またビス（２−エチルヘキシル）−アジペートともいわれる），ジエチルアジペート、ジ（２−メチルエチル）アジペート、およびジヘキシルアジペート；ジアルキルタートレート（例えば、ジエチルタートレートおよびジブチルタートレート）；ジアルキルセバセート（例えば、ジエチルセバセート、ジプロピルセバセートおよびジノニルセバセート）；ジアルキルスクシネート（例えば、ジエチルスクシネートおよびジブチルスクシネート）；アルキルグリコレート、アルキルグリセロレート、グリコールエステルおよびグリセロールエステル（例えば、グリセロールジアセテート、グリセロールトリアセテート（トリアセチン）、グリセロールモノラクテートジアセテート、メチルフタリルエチルグリコレート、ブチルフタリルブチルリコレート、エチレングリコールジアセテート、エチレングリコールジブチレート、トリエチレングリコールジアセテート、トリエチレングリコールジブチレートおよびトリエチレングリコールグリコールジプロピオネート）；およびこれらの混合物。連続的親水性相用の好ましい低分子量可塑剤は、トリエチルシトレート、ジエチルフタレート、およびジオクチルアジペートであり、ジオクチルアジペートが最も好ましい。
【００７２】
適切な比の水膨潤可能で、水不溶性のポリマー、低分子量可塑剤および親水性ポリマー／相補的ポリマーブレンドを用いて、この実施形態におけるヒドロゲル組成物は、半透明に作製され得る。具体的には、各々の成分の相対量は、半透明の組成物を達成するために以下のようにあるべきである：
水膨潤可能で、水不溶性のポリマーは約２重量％〜約１５重量％、好ましくは、セルロースエステルについては、約５重量％〜約１５重量％であり；
任意の低分子量可塑剤は、存在する場合、約２．５重量％〜約５．０重量％であり；そして
親水性ポリマー／相補的オリゴマーブレンドは、約１７．５重量％〜約４５重量％である。
【００７３】
（ＩＶ．連続的親水性相から全体的に構成されるヒドロゲル組成物：）
第ＩＩ．Ｂ節に考察されるように、任意の添加剤が、含まれ得るが、別の実施形態においては、ヒドロゲル組成物は、疎水性相を含まないが、代わりに連続的な親水性相から全体的に構成される。この疎水性相は、第ＩＩＩ節に記載されるような、水膨潤可能で、水不溶性のポリマー、低分子量可塑剤として作用し得る相補的オリゴマーとの親水性ポリマーのブレンド、必要に応じてさらなる低分子量可塑剤を含む。この実施形態においては、ブレンド中の親水性ポリマーは、第ＩＩＩ節に記載されているとおりであり、そして相補的オリゴマーは、ポリエチレングリコール４００のような低分子量のポリアルキレングリコール（分子量３００〜６００）であり、そしてまた、低分子量可塑剤として作用され得る。あるいは、異なる化合物がさらなる低分子量の可塑剤として組み込まれ得、この場合、第ＩＩＩ節に記載される低分子量可塑剤のいずれかが使用され得る。
【００７４】
この水膨潤可能で、水不溶性のポリマーは、第ＩＩＩ節に記載されているように、好ましくはセルロースエステルまたはアクリル酸もしくはアクリル酸のポリマーもしくはコポリマーである。しかし、これらのヒドロゲル組成物に関しては、溶液流延技術を使用して調製される場合、この水膨潤可能で、水不溶性のポリマーは、より強い結合力を提供し、従ってフィルム形成を促進するよう選択されるべきである（一般的に、例えば、セルロースアセテートプロピオネートは、セルロースアセテートブチレートよりも強い程度まで結合力を改善する傾向がある）。
【００７５】
必要に応じて、半透明を達成するために、このヒドロゲル組成物中の各成分の相対量は、次のとおりである：
水膨潤可能で、水不溶性のポリマーは、約３０重量％〜約４０重量％であり；
親水性ポリマーは、約２５重量％〜約３０重量％であり、
低分子量可塑剤および／または相補的オリゴマーは、約３０重量％〜約３５重量％である。
【００７６】
この実施形態においては、水膨潤可能で、水不溶性のポリマーがアクリル酸もしくはアクリレートポリマーである場合、可逆的に乾燥され得るヒドロゲルが、提供される（すなわち、水および任意の他の溶媒を除去後、この乾燥ヒドロゲルは、水添加によって、その最初の状態に再構成され得る。さらに、アクリル酸／アクリルレートの水膨潤可能ポリマーを用いて調製される親水性ヒドロゲルは、水と接触する前は概して実質的に非粘着性であるが、湿面との接触の際に粘着性になる。この特質は、このヒドロゲルが粘着性になり、そして、この表面上に粘着する前またはその時点での、表面上での配置または再配置を可能にする。さらに、アクリレートポリマー  対  親水性ポリマー／相補的オリゴマーブレンドの比が選択され得、水性環境中の膨潤速度および膨潤程度は、所定のｐＨ依存性を有するが、アクリレート含有組成物は、８．５未満のｐＨで水中または他の水性液中のヒドロゲル組成物の含浸の際に約４００％〜約１５００％の範囲内の膨潤を一般的に提供し得る。
【００７７】
対照的に、水膨潤可能なポリマーとしてセルロースエステルを組み込むことは、湿面への適用の前に、このヒドロゲルを粘着性にするが、水吸収の際には非粘着性にする。粘着性の低下が創傷からの製品の最終的な除去のために所望される場合、このような組成物は、創傷用包帯に特に有用であることが、理解される。
【００７８】
（Ｖ．活性薬剤を含むヒドロゲル組成物：）
上記されるヒドロゲル組成物のいずれかは、活性薬剤を含むよう改変され得、活性薬剤がこのヒドロゲル組成物を透過する関係で体表面に適用される場合、これによって活性薬剤送達システムとして作用する。本発明のヒドロゲル組成物の中に「ロードされる」活性薬剤の放出は、膨潤により制御される拡散機構を介する水の吸収および薬剤の脱離の両方を代表的に含む。活性薬剤を含むヒドロゲル組成物は、例として、経皮薬物送達システム、創傷用包帯、局所的薬学的処方物、移植された薬剤送達システム、経口投薬形態などに使用され得る。
【００７９】
本発明のヒドロゲル組成物中に組み込まれ得、そして全身的に送達され得る適切な活性薬剤（例えば、薬物の全身的投与に適した経皮投薬形態、経口投薬形態、または他の投薬形態）としては、以下のものが挙げられるが、これらに限定されない：興奮剤；鎮痛剤；麻酔剤；関節炎治療剤；呼吸用薬物（喘息鎮静薬を含む）；抗癌剤（抗新生物剤を含む）；抗コリン作用性剤；抗痙攣薬；抗うつ剤；抗糖尿病薬；止瀉薬；駆虫薬；抗ヒスタミン剤；抗高脂血症剤；抗高血圧剤；抗感染薬（例えば、抗生物質および抗ウイルス剤）；抗炎症剤；抗偏頭痛用製剤；制嘔吐剤；抗振せん麻痺薬；鎮痒薬；抗精神病薬；解熱薬；鎮痙薬；抗結核薬；抗潰瘍剤；抗ウイルス剤；抗不安薬；食欲抑制剤；注意欠陥障害（ＡＤＤ）用薬物および注意欠陥過活動性障害（ＡＤＨＤ）用薬物；心血管用製剤（例えば、カルシウムチャネル遮断薬，抗狭心症薬、中枢神経系（ＣＮＳ）用薬、ベータ遮断薬および抗不整脈薬を含む）；中枢神経系刺激薬；咳用製剤および感冒用製剤（うっ血除去薬；利尿薬；遺伝物質；ハーブ治療剤；ホルモン溶解薬（ｈｏｒｍｏｎｏｌｙｔｉｃ）；睡眠薬；血糖降下薬；免疫抑制剤；ロイコトリエンインヒビター；有糸分裂インヒビター；筋肉弛緩薬；麻薬アンタゴニスト；ニコチン；栄養剤（例えば、ビタミン、必須アミノ酸および脂肪酸）；眼科用薬物（例えば、抗緑内障剤）；副交感神経遮断薬；ペプチド薬物；精神刺激剤；鎮静薬；ステロイド（プロゲストゲン、エストロゲン、コルチコステロイド，アンドロゲンおよび同化剤を含む）；禁煙用薬；交感神経様作用薬；精神安定薬；および血管拡張剤（一般的な冠状血管、末梢血管、脳血管を含む）。本発明の接着組成物が有用である特定の活性薬剤としては、以下が挙げられるが、これらに限定されない：アナバシン、カプサイシン、イソソルビドジニトレート、アミノスチグミン、ニトログリセリン、ベラパミル、プロプラノロール、シラボリン，フォリドン、クロニジン、シチシン，フェナゼパム，ニフェジピン，フルアシジン、およびサルブタモール。
【００８０】
局所薬物投与および／または薬用クッション（例えば、薬用の足パッド）に関して、適切な活性薬剤が例として以下に挙げられる：
静菌剤および殺菌剤：適切な静菌剤および殺菌剤としては、例として以下が挙げられる：ハロゲン化合物（例えば、ヨウ素、ヨードポビドン複合体（すなわち、ＰＶＰのヨウ素との複合体，「ポビジン（ｐｏｖｉｄｉｎｅ）」といい、そしてＰｕｒｄｕｅ  Ｆｒｅｄｅｒｉｃｋから商標名Ｂｅｔａｄｉｎｅ（登録商標）の下で、入手可能である）、ヨウ化物塩、クロラミン，クロロヘキシジン、および次亜塩素酸ナトリウム；銀および銀含有化合物（例えば、スルファジアジン、銀タンパク質アセチルタンネート，硝酸銀、酢酸銀，乳酸銀，硫酸銀および塩化銀）；有機スズ化合物（例えば、トリ−ｎ−ブチルチンベンンゾエート）；亜鉛および亜鉛塩；酸化剤（例えば、過酸化水素および過マンガン酸カリウム）；アリール水銀化合物（例えばホウ酸フェニル水銀またはメルブロミン）；アルキル水銀化合物（例えば、チオメルサール；フェノール（例えば、チモール、ｏ−フェニルフェノール、２−ベンジル−４−クロロフェノール、ヘキサクロロフェンおよびヘキシルレゾルシノール）；ならびに有機窒素化合物（例えば、８−ヒドロキシキノリン、クロルキナルドール，クリオキノール，エタクリジン，ヘキセチジン，クロルヘキセジン，およびアンバゾン）。
【００８１】
抗生物質薬剤：適切な抗生物質薬剤として、以下が挙げられるが、これらに限定されない：リンコマイシンファミリーの抗生物質（抗生物質の分類を参照すると、最初にｓｔｒｅｐｔｏｍｙｃｅｓ  ｌｉｎｃｏｌｎｅｎｓｉｓから回収された）、テトラサイクリンファミリーの抗生物質（抗生物質の分類を参照すると、最初にｓｔｒｅｐｔｏｍｙｃｅｓ  ａｕｒｅｏｆａｃｉｅｎｓから回収された）、およびイオウベースの抗生物質（すなわち、スルホンアミド）。リンコマイシンファミリーの代表的な抗生物質としては、以下のものが挙げられる：リンコマイシン自体（６，８−ジデオキシ−６−［［（１−メチル−４−プロピル−２−ピロリジニル）−カルボニル］アミノ］−１−チオ−Ｌ−スレオ−α−Ｄ−ガラクト−オクトピラノシド）、クリンダマイシン、リンコマイシンの７−デオキシ，７−クロロ誘導体（すなわち、７−クロロ−６，７，８−トリデオキシ−６−［［（１−メチル−４−プロピル−２−ピロリジニル）カルボニル］アミノ］−１−チオ−Ｌ−スレオ−α−Ｄ−ガラクト−オクトピラノシド），例えば、米国特許第３，４７５，４０７号、同第３，５０９，１２７号、同第３，５４４，５５１号、および同第３，５１３，１５５号に記載されている関連化合物、ならびにこれらの薬学的に受容可能な塩およびエステル。テトラサイクリンファミリーの代表的な抗生物質としては、以下のものが挙げられる：テトラサイクリン自体４−（ジメチルアミノ）−１，４，４α，５，５α，６，１１，１２α−オクタヒドロ−３，６，１２，１２α−ペンタヒドロキシ−６−メチル−１，１１−ジオキソ−２−ナフタセンカルボキサミド）、クロルテトラサイクリン、オキシテトラサイクリン、テトラサイクリン、デメクロサイクリン、ロリテトラサイクリン、メタサイクリン、およびドキシサイクリン、ならびにこれらの薬学的に受容可能な塩およびエステル（特に塩酸塩のような塩付加塩）。例示的なイオウベースの抗生物質としては、以下のものが挙げられるが、これらに限定されない：スルホンアミド、スルホセタミド、スルファベンズアミド、スルファジアジン、スルファドキシン、スルファメラジン、スルファメタジン、スルファメチゾール、スルファメトキサゾール、ならびにこれらの薬理学的に受容可能な塩およびエステル（例えば、スルファセタミドナトリウム）。
【００８２】
鎮痛薬：適切な鎮痛薬は局所麻酔剤であり、以下に挙げられるが、これらに限定されない：アセトアミドオイゲノール，アルファドロンアセテート、アルファキサロン、アムカイン、アモラノン、アミロカイン，ベノキシネート，ベトキシカイン、ビフェナミン、ブピバカイン、ブレタミン、ブタカイン、ブタベン、ブタニリカイン、ブタリタール，ブトキシカイン，カルチカイン、２−クロロプロカイン、シンコカイン、コカエチレン，コカイン，シクロメチカイン，ジブカイン，ジメチソキン，ジメトカイン，ジペラドン，ジクロニン，エクゴニジン，エクゴニン，エチルアミノベンゾエート，エチルクロリド、エチドカイン，エトキサドロール，β−オイカイン，オイプロシン，  フェナルコミン，フォモカイン，ヘキソバルビタール、ヘキシルカイン，ヒドロキシジオン，ヒドロキシプロカイン，ヒドロキシテトラカイン、イソブチルｐ−アミノベンゾエート，ケンタミン，ロイシノカインメシレート，レボキサドロール、リドカイン、メピバカイン，メプリルカイン、メタブトキシカイン、メトヘキシタール，メチルクロリド，ミダゾラム、ミルテカイン、ナエパイン，オクタカイン，オルトカイン，オキセタザイン、パレトキシカイン、フェナカイン，フェンシクリジン，フェノール，ピペロカイン，ピリドカイン，ポリドカノール、プラモキシン，プリロカイン，プロカイン，プロパニジッド、プロパノカイン，プロパラカイン、プロピポカイン，プロポホール、プロポキシカイン，シュードコカイン，ピロカイン，リゾカイン，サリチルアルコール，テトラカイン，チアルバルビタール，チミラール，チオブタバルビタール，チオペンタール，トリカイン，トリメカイン，ゾラミン，およびこれらの組み合わせ。テトラカイン，リドカインおよびプリロカインは、本明細書中では鎮痛薬といわれる。
【００８３】
薬物送達システムとして、本発明のヒドロゲル組成物を使用して送達され得る他の局所薬としては、以下が挙げられる：抗真菌剤（例えば、ウンデシレン酸、トルナフテート，ミコナゾール，グリセオフルビン，ケトコナゾール，シクロピロックス，クロトリマゾールおよびクロロキシレノール）；角質溶解薬（例えば、サリチル酸，乳酸および尿素）；発疱薬（ｖｅｓｓｉｃａｎｔ；例えば、カンタリジン）；抗座瘡薬（例えば、有機過酸化物（例えば、過酸化ベンゾイル），レチノイド（例えば、レチノイン酸、アダパレン，およびタザロテン），スルホンアミド（例えば、スルファセタミドナトリウム），レゾルチノール，コルチコステロイド（例えば、トリアムシノロン），α−ヒドロキシ酸（例えば、乳酸およびグリコール酸），α−ケト酸（例えば、グリオキシル酸），および座瘡の治療のために特に示される抗菌剤（アゼライン酸，クリンダマインシン，エリスロマイシン，メクロサイクリン，ミノサイクリン，ナジフロキサシン，セファレキシン，ドキシサイクリン，およびオフロキサシンを含む）；皮膚明化（ｓｋｉｎ−ｌｉｇｈｔｅｎｉｎｇ）剤および皮膚漂白（ｂｌｅａｃｈｉｎｇ）剤（例えば、ヒドロキノン、コウジ酸、グリコール酸および他のα−ヒドロキシ酸、アルトカルピン，および特定の有機過酸化物）；疣（いぼ）治療剤（サリチル酸，イミキモード（ｉｍｉｑｕｉｍｏｄ），ジニトロクロロベンゼン，ジブチルスクワル酸，ポドフィリン，ポドフィロトキシン，カンタリジン，トリクロロ酢酸，ブレオマイシン，シドフォルビル，アデフォルビル，およびこれらのアナログを含む）；ならびに抗炎症剤（例えば、コルチコステロイドおよび非ステロイド性抗炎症薬（ＮＳＡＩＤｓ）ここで、非ステロイド性抗炎症薬（ＮＳＡＩＤＳ）として以下のものが挙げられる：ケトプロフェン，フルルビプロフェン，イブプロフェン，ナプロキセン，フェノプロフェン，ベノキサプロフェン，インドプロフェン，ピルプロフェン，カルプロフェン，オキサプロフェン，プラノプロフェン，スプロフェン，アルミノプロフェン，ブチブフェン，フェンブフェン，およびチアプロフェン酸）。
【００８４】
創傷用包帯に関して、適切な活性薬剤は、創傷治療に有用な活性薬剤であり、これには以下が挙げられるが、これらに限定されない：静菌化合物および殺菌化合物，抗生物質薬剤，鎮痛薬，血管拡張薬，組織治癒促進剤，アミノ酸，タンパク質，タンパク質分解酵素，サイトカイン，およびポリペプチド増殖因子。特定のこのような薬剤は、下記のＩＸ節に記載されている。
【００８５】
いくつかの活性薬剤の局所投与および経皮投与に関して、および創傷用包帯において、皮膚への、または皮膚を通したこの薬剤の浸透率を増強するために、このヒドロゲル組成物の中へ浸透増強剤を組み込むことは、必要であり得るかまたは望まれ得る。適切な増強剤としては、例えば、以下のものが挙げられる：スルホキシド（例えば、ジメチルスルホキシド（ＤＭＳＯ）およびデシルメチルスルホキシド（Ｃ１０ＭＳＯ））；エーテル（例えば、ジエチレングリコールモノエチルエーテル（Ｔｒａｎｓｃｕｔｏｌ（登録商標）として市販される）およびジエチレングリコールモノメチルエーテル）；界面活性薬剤（例えば、ラウリン酸ナトリウム，ラウリル流酸ナトリウム，セチルトリメチルアンモニウムブロミド，ベンザルコニウムクロリド，Ｐｏｌｙｘａｍｅｒ（２３１，１８２，１８４），Ｔｗｅｅｎ（２０，４０，６０，８０）およびレシチン（米国特許第４，７８３，４５０号）；１−置換アザシクロヘプタン−２−オン，特に１−ｎ−ドデシルシクロアザ−シクロヘプタン−２−オン（１−ｎ−ｄｏｄｅｃｙｌｃｙｃｌａｚａ−ｃｙｃｌｏｈｅｐｔａｎ−２−ｏｎｅ、Ｎｅｌｓｏｎ  Ｒｅｓｅａｒｃｈ＆Ｄｅｖｅｌｏｐｍｅｎｔ  Ｃｏ．，Ｉｒｖｉｎｅ，Ｃａｌｉｆ．から商標名Ａｚｏｎｅ（登録商標）の下で入手可能；米国特許第３，９８９，８１６号，同第４，３１６，８９３号，同第４，４０５，６１６号および同第４，５５７，９３４号を参照のこと）；アルコール（例えば、エタノール，プロパノール，オクタノール，デカノール，ベンジルアルコールなど）；脂肪酸（例えば、ラウリン酸，オレイン酸および吉草酸）；脂肪酸エステル（例えば、イソプロピルミリステート，イソプロピルパルミテート，メチルプロピオネート，およびエチルオレエート）；これらのポリオールおよびエステル（例えば、プロピレングリコール，エチレングリコール，グリセロール，ブタンジオール，ポリエチレングリコール，およびポリエチレングリコールモノラウレート（ＰＥＧＭＬ；例えば、米国特許第４，５６８，３４３号を参照のこと））；アミドおよび他の窒素性化合物（例えば、尿素，ジメチルアセトアミド（ＤＭＡ），ジメチルホルムアミド（ＤＭＦ），２−ピロリドン，１−メチル−２−ピロリドン，エタノールアミン，ジエタノールアミンおよびトリエタノールアミン）；テルペン；アルカノン；および有機酸（特にサリチル酸およびサリチル酸塩，クエン酸およびコハク酸）。２種以上の増強剤のブレンドもまた、使用され得る。
【００８６】
（ＶＩ．導電性のヒドロゲル組成物：）
本発明のヒドロゲル組成物は、生物医学的な電極および他の電気療法関係において使用するため（すなわち、体表面に電極もしくは他の電気的に導電性の部材を付着するため）に、電気的に導電性にされ得る。例えば、感圧性接着を示すように処方されたヒドロゲル組成物は、患者の皮膚もしくは粘膜組織に、経皮神経刺激電極、電気外科的帰路電極、もしくはＥＫＧ電極を接着するために使用され得る。これらの適用は、導電性種を含有するためのヒドロゲル組成物の修飾を含む。適切な導電性種は、イオン伝導性の電解質、特に、皮膚もしくは他の体表面への用途に使用される導電性接着物の製造において、通常に使用されるものであり、イオン化可能な無機塩類、有機化合物、もしくは両方の組合せを含む。イオン導電性の電解質の例は、硫酸アンモニウム、酢酸アンモニウム、酢酸モノエタノールアミン、酢酸ジエタノールアミン、乳酸ナトリウム、クエン酸ナトリウム、酢酸マグネシウム、硫酸マグネシウム、酢酸ナトリウム、塩化カルシウム、塩化マグネシウム、硫酸カルシウム、塩化リチウム、過塩素酸リチウム、クエン酸ナトリウムおよび塩化カリウム、ならびに硫酸塩およびグルコン酸塩のような第二鉄の塩類および第一鉄の塩類の混合物のような酸化還元対を含むが、限定されるものでない。好ましい塩類は、塩化カリウム、塩化ナトリウム、硫酸マグネシウム、および酢酸マグネシウムであり、塩化カリウムは、ＥＫＧ適用に最も好ましい。実質的に、電解質のどのような量でも、本発明の接着組成物中に存在し得るが、任意の電解質は、ヒドロゲル組成物の約０．１〜約１５重量％の範囲内の濃度であることが好ましい。生物医学的な電極を組み立てるために、Ｎｉｅｌｓｅｎらへの米国特許番号５，８４６，５５８に記載される手順は、本発明のヒドロゲル組成物での使用に適用され得る。他の適切な組み立て手順は、当業者により充分に理解されるように、同様に使用され得る。
【００８７】
（ＶＩＩ．架橋および高結合強度ヒドロゲル組成物）
ある用途に対し、特に、高い結合強度が望まれるとき（圧力軽減クッションのような）、連続的な親水性相中（すなわち、節ＩＩＩおよび節ＩＶにおいて記載されたヒドロゲル組成物中）の親水性ポリマーおよび必要に応じて相補的なオリゴマーは、共有結合性に架橋され得る。親水性ポリマーは、分子内もしくは分子間のどちらでも共有結合性に架橋され得、そして／または親水性ポリマーならびに相補的なオリゴマーは、共有結合性に架橋され得る。前者の場合、親水性ポリマーを相補的なオリゴマーへ結びつける共有結合は、存在しないが、後者の場合、親水性ポリマーを相補的なオリゴマーへ結合させる共有結合性の架橋が存在する。親水性ポリマー、もしくは親水性ポリマーおよび相補的なオリゴマーは、熱、放射線、または化学硬化（架橋）剤を用いて、共有結合性に架橋され得る。架橋の強度は、圧縮下でコールドフローを除去する、もしくは少なくとも最小化するために充分であるべきである。熱架橋に対して、フリーラジカル重合開始剤は、使用され、そしてそれは、ビニル重合において通常に使用される任意の公知のフリーラジカル発生開始剤であり得る。好ましい開始剤は、有機過酸化物およびアゾ化合物であり、一般に約０．０１重量％〜１５重量％の量で使用される。好ましくは重合可能な材料の０．０５重量％〜１０重量％であり、より好ましくは、約０．１重量％〜約５重量％であり、最も好ましくは、約０．５重量％〜約４重量％である。適切な有機過酸化物は、ｔ−ブチルペルオキシドおよび２，２−ビス（ｔ−ブチルペルオキシ）プロパンのようなジアルキルペルオキシド、ベンゾイルペルオキシドおよびアセチルペルオキシドのようなジアシルペルオキシド、ｔ−ブチルペルベンゾエートおよびｔ−ブチルペル−２−エチルヘキサノエートのようなペルエステル、ジセチルペルオキシジカーボネートおよびジシクロへキシルペルオキシジカーボネートのようなペルジカーボネート、シクロヘキサノンペルオキシドおよびメチルエチルケトンペルオキシドのようなケトンペルオキシド、ならびにクメンヒドロペルオキシドおよびｔｅｒｔ−ブチルヒドロペルオキシドのようなヒドロペルオキシドを含む。適切なアゾ化合物は、アゾビス（イソブチロニトリル）およびアゾビス（２，４−ジメチルバレロニトリル）を含む。熱的に架橋するための温度は、現実の成分に依存し、当業者に容易に推測され得るが、代表的には、約８０℃〜約２００℃の範囲である。
【００８８】
架橋は、代表的には光開始剤の存在下で、放射により達成される。放射線は、紫外線、α線、β線、γ線、電子線、およびＸ線放射であり得るが、紫外放射線が好ましい。有用な光増感剤は、「水素引抜」タイプの三重項増感剤（ｔｒｉｐｌｅｔ  ｓｅｎｓｉｔｉｚｅｒ）であり、ベンゾフェノンおよび置換されたベンゾフェノンならびにベンジルジメチルケタール、４−アクリルオキシベンゾフェノン（ＡＢＰ）、１−ヒドロキシ−シクロヘキシルフェニルケトン、２，２−ジエトキシアセトフェノンおよび２，２−ジメトキシ−２−フェニル−アセトフェノンのようなアセトフェノン、２−メチル−２−ヒドロキシプロピオフェノンのような置換されたα−ケトール、ベンゾインメチルエーテルおよびベンゾインイソプロピルエーテルのようなベンゾインエーテル、アニソインメチルエーテルのような置換されたベンゾインエーテル、２−ナフタレンスルホニルクロライドのような芳香族スルホニルクロライド、１−フェニル−１，２−プロパンジオン−２−（Ｏ−エトキシ−カルボニル）−オキシムのような光活性オキシム、２−イソプロピルチオキサントン、２−クロロチオキサントンのようなアルキル置換およびハロゲン置換チオキサントンを含むチオキサントン、２，４ジメチルチオキサノン、２，４ジクロロチオキサノンおよび２，４−ジエチル  チオキサントン、ならびにアシルホスフィンオキシドを含む。２００ｎｍ〜８００ｎｍの波長、好ましくは、２００ｎｍ〜５００ｎｍの波長を有する放射線は、本明細書中の使用にとって好ましく、そして低強度の紫外線は、ほとんどの場合において架橋を誘導するのに充分である。しかしながら、水素引抜タイプの光増感剤では、充分な架橋を達成するために、より高強度のＵＶ照射が必要となり得る。このような照射は、ＰＰＧ、Ｆｕｓｉｏｎ、Ｘｅｎｏｎおよびその他から入手できるもののような水銀ランププロセッサーにより提供される。架橋は、γ線もしくは電子線での照射によっても、誘導され得る。適切な照射パラメータ、すなわち、架橋を達成するため使用される放射線のタイプおよび線量は、当業者に明白である。
【００８９】
適切な化学硬化剤（化学架橋「プロモーター」とも呼ばれる）は、２，２−ジメルカプトジエチルエーテル、ジペンタエリスリトールヘキサ（３−メルカプトプロピオネート）、エチレンビス（３−メルカプトアセテート）、ペンタエリスリトールテトラ（３−メルカプト−プロピオネート）、ペンタエリスリトールテトラチオグリコレート、ポリエチレングリコールジメルカプトアセテート、ポリエチレングリコールジ（３−メルカプトプロピオネート）、トリメチロールエタントリ（３−メルカプト−プロピオネート）、トリメチロールエタントリチオグリコレート、トリメチロールプロパントリ（３−メルカプトプロピオネート）、トリメチロールプロパントリチオグリコレート、ジチオエタン、ジチオプロパンもしくはトリチオプロパンおよび１，６−ヘキサンジチオールのようなポリメルカプタンを含むが、限定されるものでない。架橋プロモーターは、架橋されてない親水性ポリマーに、その共有結合性の架橋を促進するために、もしくは共有結合されてない親水性ポリマーおよび相補的なオリゴマーのブレンドに、二成分間の架橋を提供するために加えられる。
【００９０】
親水性ポリマーは、相補的なオリゴマーとの混合より前にも架橋され得る。そのような場合では、多官能性のコモノマーと共にポリマーへのモノマーの前駆物質を混合し、そして共重合することにより、架橋された形態中でポリマーを合成することが好ましくあり得る。モノマーの前駆物質および対応するポリマーの生成物の例は、以下である。：ポリ（Ｎ−ビニルアミド）生成物に対してＮ−ビニルアミド前駆物質；ポリ（Ｎ−アルキルアクリルアミド）生成物に対してＮ−アルキルアクリルアミド；ポリアクリル酸生成物に対してアクリル酸；ポリメタクリル酸生成物に対してメタクリル酸；ポリ（アクリロニトリル）生成物に対してアクリロニトリル；およびポリ（ビニルピロリドン）（ＰＶＰ）生成物に対してＮ−ビニルピロリドン（ＮＶＰ）。重合は、塊状で、懸濁液中で、溶液中で、もしくは乳濁液中で実施され得る。溶液の重合は、好ましく、酢酸エチルおよび低級アルカノール（例えば、エタノール、イソプロピルアルコールなど）のような極性有機溶媒は、特に好ましい。親水性のビニルポリマーの調製に関して、合成は、代表的には上記に記載されたようなフリーラジカル開始剤の存在下で、フリーラジカル重合プロセスを介して起こる。多官能性のコモノマーは、例えば、ビスアクリルアミド、ブタンジオールおよびヘキサンジオールのようなジオールのアクリル酸エステルもしくはメタクリル酸エステル（１，６−ヘキサンジオール  ジアクリレートは、好ましい）、テトラアクリル酸ペンタエリスリトール、およびジアクリル酸１，２−エチレングリコールならびにジアクリル酸１，１２−ドデカンジオールのような他のアクリル酸エステルを含む。他の有用な多官能性の架橋モノマーは、オリゴマーおよびポリマーの多官能性の（メタ）アクリル酸を含む。例えば、ジアクリル酸ポリ（エチレンオキシド）もしくはジメタクリル酸ポリ（エチレンオキシド）；置換されたジビニルベンゼンおよび置換されていないジビニルベンゼンのようなポリビニルの架橋剤；ならびにＥＢＥＣＲＹＬ（登録商標）２７０およびＥＢＥＣＲＹＬ（登録商標）２３０（それぞれ、１５００重量平均分子量および５０００重量平均分子量のアクリル化ウレタン−−ともにＵＣＢ  ｏｆ  Ｓｍｙｒｎａ，Ｇａより入手可能）のような二官能性ウレタンアクリレートおよびその組合せ。化学架橋剤が用いられる場合、使用される量は、好ましくは、架橋剤の重量比が、親水性ポリマーに対して約１：１００〜１：５の範囲にあるような量である。より高い架橋密度を達成するため、必要に応じて、化学架橋は、放射線硬化と組み合わされる。
【００９１】
組み込まれるいずれの吸収性添加剤も、ヒドロゲルを含むクッションの全成分に適合すべきあり、圧縮下でコールドフローを低減する、もしくは除去するためにも役立つべきである。適切な吸収性添加剤は、一例として、ポリアクリル酸デンプン誘導体、デンプン、デンプンコポリマーなどを含む。
【００９２】
（ＶＩＩＩ．製造プロセス）
本発明のヒドロゲル組成物は、一般に溶融押出でき、従って、簡単なブレンドおよび押出プロセスを用いて、調製され得る。組成物の成分は、計り分けられ、その後、（例えば、ＢｒａｂｅｎｄｅｒもしくはＢａｋｅｒ  Ｐｅｒｋｉｎｓ  Ｂｌｅｎｄｅｒを用いて）一般に、高温（例えば、約９０℃〜約１４０℃）で、混合されるが、この高温は、必須でない。溶媒は、加えられ得る。結果生じた組成物は、単一もしくは二連の押出機を用いて、押出され、もしくはペレット化されることができる。好ましくは、組成物は、バッキング（ｂａｃｋｉｎｇ）層もしくは剥離ライナーのような基材上に直接、押しだされ、その後、圧縮される。結果生じたヒドロゲルを含むフィルムの厚さは、ほとんどの目的に対し、約０．２０ｍｍ〜約０．８０ｍｍの範囲内であり、より通例には、約０．３７ｍｍ〜約０．４７ｍｍの範囲内である。
【００９３】
あるいは、ヒドロゲル組成物は、適切な溶媒（例えば、エタノール、メタノール、もしくはイソプロパノールのような揮発性溶媒）中で、代表的には、約３５％〜６０％ｗ／ｖの範囲の濃度で、組成物の成分を混合することによって、溶液流延（ｓｏｌｕｔｉｏｎ  ｃａｓｔｉｎｇ）により、調製され得る。この溶液は、上記のように、バッキング層もしくは剥離ライナーのような基材上に、流延される。混合および流延は、好ましくは周辺温度で実施される。ヒドロゲルフィルムでコートされた基材は、その後、約８０℃〜約１００℃の範囲の温度、最適には約９０℃で、約１時間〜約４時間の範囲の時間、最適には２時間、焼かれる。
【００９４】
粘着性のヒドロゲル組成物が所望される場合、溶液流延は、なお使用され得るが、溶融押出は、好ましいプロセスである。実質的に非粘着性のヒドロゲル組成物の調製に対して、溶液流延は、好ましい。組成物が、疎水性相、連続的な親水性相、もしくは非連続的な親水性相を含んでいてもいなくても、溶融押出もまた、本発明のどのヒドロゲル組成物に対しても使用され得る。溶液流延は、一般（必ずしもでないが）に、完全に親水性相から成るヒドロゲル組成物に限定される。また、溶融押出もしくは溶液流延技術のどちらでも、半透明のヒドロゲルの調製に使用され得るが、溶液流延は、代表的には好ましい。
【００９５】
（ＩＸ．創傷用包帯）
好ましい実施形態において、本発明のヒドロゲル組成物は、創傷用包帯における吸収材料である。この実施形態において、ヒドロゲル組成物は、体表面に適用される場合、実質的に非粘着性、もしくは多くともわずかに粘着性であるように、調製される。ヒドロゲル組成物は、薬理学的に活性な薬剤を含むように処方され得る。好ましい活性な薬剤は、この実施形態において、静菌剤および殺菌剤、抗生物質、および節Ｖに示された鎮痛剤、ならびに下記のものを含む。
【００９６】
局所的血管拡張剤：このような化合物は、真皮において、血流を増加するために有用であり、好ましい局所的血管拡張剤は、発赤剤もしくは反対刺激剤として知られるものである。発赤剤は、ニコチン酸、メチルニコチン酸、エチルニコチン酸、ブトキシエチルニコチン酸、フェネチルニコチン酸およびターフィル（ｔｈｕｒｆｙｌ）ニコチン酸のようなニコチン酸エステル、ならびにカラシ油、テレビン油、カヤプト油、およびトウガラシ油のような精油、ならびにそれらの成分を含む。特に好ましいこのような化合物は、メチルニコチン酸、ニコチン酸、ノニバミドおよびカプサイシンを含むが、限定されるものでない。
【００９７】
タンパク質分解酵素：本明細書中のタンパク質分解酵素は、効果的な創傷洗浄薬剤であるタンパク分解酵素であり、例えば、ペプシン、トリプシン、コラゲナーゼ、キモトリプシン、エラスターゼ、カルボキシペプチダーゼ、アミノペプチダーゼなどを含む。
【００９８】
ペプチド、タンパク質、およびアミノ酸：適切なペプチドおよびタンパク質は、コラーゲン、グリコサミノグリカン（例えば、ヒアルロン酸、ヘパリン、ヘパリン硫酸、コンドロイチン硫酸など）、プロテオグリカン（例えば、バーシカン（ｖｅｒｓｉｃａｎ）、ビグリカン（ｂｉｇｌｙｃａｎ））、基質接着分子（例えば、フィブロネクチン、ビトロネクチン、ラミニン）、ポリペプチド成長因子（例えば、血小板由来成長因子、線維芽細胞成長因子、トランスフォーミング成長因子、インスリン様成長因子など）のような組織治癒増強薬剤（ｔｉｓｓｕｅ−ｈｅａｌｉｎｇ  ｅｎｈａｎｃｉｎｇ  ａｇｅｎｔ）（当該分野において、組織再生薬剤（ｔｉｓｓｕｅ  ｒｅｇｅｎｅｒａｔｉｖｅ  ａｇｅｎｔ）とも呼ばれる）、ならびにフィブロネクチン、ビトロネクチン、オステオポンチン、およびトロンボスポンジンのような他のペプチドであり、これらの全ては、トリペプチド配列ＲＧＤ（アルギニン−グリシン−アスパラギン酸）（一般に、接着タンパク質と結合し、細胞表面レセプターとの相互作用に必要である配列）を含有している。
【００９９】
本発明の創傷用包帯の一つの実施形態は、図１に示されている。創傷用包帯は、一般に、１０で示され、以下を含む；体表面に適用された後に、包帯の外表面として働く外側バッキング層１２；そこに積層された皮膚に接触する接着剤層１４、これは、必要に応じて、１以上の薬理学的に活性な薬剤を含有する本発明の粘着性ヒドロゲル組成物であってもそうでなくてもよい；本発明のヒドロゲル組成物を含み、層１４の創傷接着面上に設置された吸収性創傷接触領域１６；および取り外し可能な剥離ライナー１８。剥離ライナーの取り外しにおいて、包帯は、創傷の領域の体表面に貼り付けられ、創傷接触領域１６が、直接、創傷を覆うように、体表面に置かれる。この実施形態において、創傷用包帯は、露出された皮膚に接触する接着剤領域２０および２２が創傷接触領域を取り囲む結果として、創傷を取り囲む皮膚に接着する。創傷に接触するヒドロゲル組成物は、水（例えば、創傷の滲出液中のような）の吸収の前に、ある程度の粘着性を持つように調製されていれば、包帯は、同様に中央領域で接着する。どのような本発明のヒドロゲル組成物も、本明細書中の創傷用包帯として利用し得、ただし、上記で述べたように、このヒドロゲル組成物が、実質的に非粘着性、もしくは多くともわずかに粘着性であることは注意されるべきである。また、高度の吸収力を示すヒドロゲル組成物は、好ましい。図１の創傷用包帯の他の成分は、下記に記される。
【０１００】
創傷用包帯のバッキング層１２は、主要構造要素として機能し、包帯に可撓性を提供する。バッキング層に使用される材料は、不活性で、薬物、増強剤、もしくは創傷に接触するヒドロゲル組成物の他の成分の吸収が不能であるべきである。また、バッキング層に使用される材料は、このデバイスが、皮膚の外形に沿い、通常、皮膚およびデバイスの可撓性もしくは弾力性の差により、皮膚からデバイスがはずれる可能性がほとんど、または全くなしで、機械的ひずみを受けやすい関節もしくは他の湾曲部のポイントのような皮膚の領域に快適に着けられることを許容すべきである。バッキング層に有用な材料の例は、ポリエステル、ポリエチレン、ポリプロピレン、ポリウレタンおよびポリエーテルアミドである。この層は、好ましくは、厚さが約１５ミクロン〜約２５０ミクロンの範囲であり、所望されれば、着色され、金属化され、書き込みに適したマット仕上げを提供され得る。この層は、好ましくは、（必須ではないが）非密閉性（すなわち「呼吸できる」）である。すなわち、この層は、好ましくは、水分を透過できる。
【０１０１】
皮膚に接触する接着剤層１４は、ポリシロキサン、ポリイソブチレン、ポリアクリレート、ポリウレタン、ポリイソブチレンなどから選択され得るような、従来の感圧性接着剤から構成され得る。あるいは、この層は、節ＩＩ、節ＩＩＩ、および節ＩＶ（前出）に記載されるように、本発明の接着性ヒドロゲル組成物から作られ得る。
【０１０２】
剥離ライナー１８は、適用前にデバイスの保護に働く使い捨てできる要素である。剥離ライナーは、薬物、ビヒクルおよび接着剤に対し、非透過性である材料から形成されるべきであり、容易に接触接着剤から剥がされる。剥離ライナーは、代表的には、シリコーンもしくはフルオロカーボンで処置され、通常は、ポリエステルおよびポリエチレンテレフタレートから作られる。
【０１０３】
図２に図解された別の実施形態において、示された創傷用包帯のバッキング層２４は、本発明の粘着性のヒドロゲル組成物もしくは少なくともわずかに粘着性のヒドロゲル組成物から構成されるが、非粘着性の上面２６を提供される。損傷に接触するヒドロゲル材料２８は、バッキング層２４の皮膚に接触する面に接着される。剥離ライナー３０の除去において、創傷用包帯は、創傷の領域において個体の皮膚に貼り付けられ、創傷に接触するヒドロゲル材料は、直接、創傷の上に置かれる。図１の実施形態のように、創傷用包帯は、接着性ヒドロゲル組成物の露出された領域３２および３４によって、体表面に接着する。この場合、バッキング層およびヒドロゲルの両方が半透明であり、創傷治癒の程度が、直接にバッキングを通して見られ得ることは、好ましい。
【０１０４】
図３に図解された、さらなる実施形態において、創傷用包帯の外周部３６は、バッキング層の内側領域３８と異なる材料で作られる。この場合、外周部３６は、本発明の接着性ヒドロゲル組成物であってもそうでなくてもよい皮膚に接触する接着剤を含むが、外周部の上面の外側に面した表面４０は、非粘着性である。バッキングの内側領域３８は、好ましくは、本発明のヒドロゲル組成物から成る。内側領域３８の上面４２は、非粘着性であるべきだが、内側領域３８の皮膚に面する側は、粘着性であってもそうでなくてもよい。創傷に接触するヒドロゲル材料４４は、バッキングの下面（すなわち、皮膚接触面）に接着され、内側領域３８内の中央に置かれる。図２の実施形態のように、バッキングの内側領域３８および創傷に接触するヒドロゲル材料４４の両方が半透明であることは、好ましい。一般に、外周部の接着剤は、不透明である。取り外し可能な剥離ライナーは、４６で示している。図３の実施形態のバリエーションにおいて、外側の層は、示されたデバイスの上面に積層され得る。このような外側の層は、その後、内側領域３８により示される層および中間層を示す外周部３６と共に、事実上のバッキングとして働く。
【０１０５】
図４は、図３の底面の平面図（剥離ライナーは、剥がされている）であり、線４−４に沿って、描かれている；従って、示される図は、包帯の皮膚に接触する面である。図３に関して記載されたように、創傷に接触するヒドロゲル材料４４は、バッキングの内部領域３８のなかに置かれ、外周部接着剤３６は、その領域を取り囲む。
【０１０６】
図５に図解される、さらに別の実施形態において、創傷用包帯は、バッキング層４８、代表的に従来の感圧接着剤から構成される中央の接着層５０、および創傷に接触するヒドロゲル層５２の３層を含む。ここで、これらの３層は、図１〜図４の実施形態において存在するような異なる外周領域がないように、同一の広がりを持つ。保存の間および使用前には、包帯の皮膚に接触する面５４は、上記の剥離ライナー（示さず）で、保護される。
【０１０７】
図６は、図５の実施形態のバリエーションを図解しており、ここで、創傷用包帯は、バッキング５６およびそれに積層され、それと同一の広がりを持つ創傷に接触するヒドロゲル層５８の二層だけで構成される。この場合、ヒドロゲル層５８は、水を吸収した後でも、バッキング層に接着するように、充分な粘着性を持たねばならない。上記で考察された実施形態と同様に、皮膚に接触する面６０は、保存の間および使用前には、剥離ライナー（示さず）で、保護される。
【０１０８】
（Ｘ．活性薬剤送達システム）
活性薬剤は、活性薬物送達媒介関係において、本発明のヒドロゲル組成物を単に置くことにより、体表面に送達され得る。あるいは、活性薬剤を含むヒドロゲル組成物は、送達システムもしくは「パッチ」に組み込まれ得る。このようなシステムの製造において、ヒドロゲル接着性組成物は、バッキング層もしくは剥離ライナー上に、流延され得る、または押し出され得、そしてこのシステムの皮膚に接触する面として働き、活性薬剤のレザバとして作用する。あるいは、ヒドロゲル組成物は、患者の体表面へ、このシステムを貼るために、そこに積層された従来の皮膚に接触する接着剤と共に、このようなシステムの内部の活性薬剤のレザバとして使用され得る。
【０１０９】
活性薬剤の局所的、経皮もしくは経粘膜的投与のためのシステムは、以下のものを含み得る：（Ａ）薬学的有効量の活性薬剤を含有するレザバ、（Ｂ）体表面へ活性薬剤を輸送する関係おいて、このシステムを維持するための接着手段、および（Ｃ）前節に記載されたようなバッキング層、ここで（Ｄ）使い捨てできる剥離ライナーは、別な方法で露出された接着剤を覆い、（やはり、前節に記載されたように）保存の間および使用前に接着剤の表面を保護する。多くのこのようなデバイスにおいて、レザバはまた、接着手段として機能し得、本発明のヒドロゲル組成物は、レザバおよび／もしくは接着手段として使用され得る。
【０１１０】
任意の数の活性薬剤が、このような送達システムによって、投与され得る。適切な活性薬剤は、通常、体表面および膜へ、ならびに／もしくは体表面および膜を通って送達される化合物の広いクラスを含む；このような活性薬剤は、節Ｖに記載される。いくつかの活性薬剤では、皮膚を通って、治療的に有効な流出を達成するために、透過増強剤と共に、この薬剤が投与されることが、必要であり得る。適切な増強剤は、また節Ｖに記載される。従って、活性薬剤を含む組成物は、システムの製造の間もしくはその後のどちらにおいてでも、レザバに組み入れられる。組成物は、所定の送達期間中に、所望される投与量を提供するために効果的な量の活性薬剤を含む。組成物は、キャリア（例えば、活性薬剤を可溶化するためのビヒクル）、必要に応じて、透過増強剤、および着色料、増粘剤、安定剤、界面活性剤（ｓｕｒｆａｃｔａｎｔ）などの任意の賦形剤も含む。保存中の品質低下を避けるため（すなわち、酵母および糸状菌のような微生物の成長を阻害するため）、抗菌剤のような他の薬剤もまた、添加され得る。適切な抗菌剤は、代表的には、ｐ−ヒドロキシ安息香酸のメチルエステルおよびプロピエステル（すなわち、メチルパラベンおよびプロピルパラベン）、安息香酸ナトリウム、ソルビン酸、イミドウレア、およびその組合せから成る群から選択される。
【０１１１】
好ましくは、送達システムは、「モノリシック（ｍｏｎｏｌｉｔｈｉｃ）」であり、これは、単一の層が、活性薬剤を含むレザバおよび皮膚に接触する接着剤の両方として働くことを意味する。しかしながら、レザバおよび皮膚に接触する接着剤は、分離され得、異なる層であり得る。また、それぞれが皮膚への送達のための異なった成分を含む１より多いレザバが存在し得る。本発明のヒドロゲル組成物は、上述の層のいずれか、もしくは全てとして使用され得る。
【０１１２】
薬物送達システムのバッキング層は、経皮システムの主要な構造要素として機能し、経皮薬物送達デバイスの好ましいバッキング材料は、創傷用包帯に関して、前節において記載された材料と同じである。
【０１１３】
さらなる層（例えば、中間の布地層（ｆａｂｌｉｃ  ｌａｙｅｒ）、および／もしくは速度調節膜）もまた、経皮薬物送達システムにおいて存在し得る。布地層は、デバイスの製造を容易にするために使用され得る一方、速度調節膜は、成分がデバイスの外へ透過する速度を制御するために使用され得る。この成分は、薬物、透過増強剤、もしくは薬物送達システム中に含まれるいくつかの他の成分であり得る。
【０１１４】
これらのシステムのいずれにおいても、薬物レザバの体表面側にこのシステム中の速度調節膜を備えることが所望され得る。このような膜を形成するために使用される材料は、薬物の処方において含まれる１以上の成分の流出を限定するために、選択され、この膜は、微小孔性であっても、もしくは高密度なものであってもよい。速度調節膜を形成するために有用な代表的な材料としては、ポリエチレンおよびポリプロピレンのようなポリオレフィン、ポリアミド、ポリエステル、エチレン−エタクリレートコポリマー、エチレン−ビニルアセテートコポリマー、エチレン−ビニルメチルアセテートコポリマー、エチレン−ビニルエチルアセテートコポリマー、エチレン−ビニルプロピルアセテートコポリマー、ポリイソプレン、ポリアクリロニトリル、エチレン−プロピレンコポリマー、ポリシロキサン−ポリカーボネートブロックコポリマーなどが挙げられる。
【０１１５】
本発明の組成物はまた、他の投与経路を使用して、活性薬剤を送達するために、作用し得る。例えば、組成物は、経口的に活性な薬物の経口投与に適した賦形剤、キャリアなどと共に処方され得る。組成物はまた、組成物が口内の湿った表面に十分に接着し得る範囲において、頬側および舌下の薬物送達において使用され得る。頬側および舌下のシステムにおいて、加水分解性および／もしくは生物侵食性（ｂｉｏｅｒｏｄｉｂｌｅ）のポリマーは、薬剤送達期間中の穏やかな侵食を促進するために組成物に組み込まれ得る。処方および薬剤送達のプラットフォームのさらに他の型は、本発明の組成物を使用して調製され得、インプラント、直腸に投与可能な組成物、膣に投与可能な組成物などを含む。
【０１１６】
（ＸＩ．体表面への接着を要求するクッションおよび他の製品）
本発明のヒドロゲル組成物は、製品の体表面への接着を必要とするか、もしくは望まれる、さらなる多くの状況において有用である。これらの適用は、例えば、足への適用のための圧力軽減クッションであり、ここで、クッションは、（例えば、とこずれ（ｄｉｃｕｂｉｔｉｓ）、静脈性の足の潰瘍および糖尿病性の足の潰瘍などの処置における）経皮もしくは局所送達のための医薬品を含んでいてもいなくてもよい。適切な活性薬剤は、節Ｖに記載される。
【０１１７】
このような皮膚表面への適用のために積層された本発明の接着性ヒドロゲル組成物の層を有するクッションは、一般に、発泡パッドもしくは布地から製造された可撓性で弾力のある外層から成る。適切なクッションとしては、かかとのクッション、肘パッド、膝パッド、向こうずねパッド、前腕パッド、手首パッド、指パッド、うおのめパッド、仮骨（ｃａｌｌｕｓ）パッド、水泡パッド、腱膜瘤パッドおよび足指パッドが挙げられる。
【０１１８】
本発明のヒドロゲル組成物はまた、他の状況の宿主において（例えば、医療用デバイス、診断システムおよび体表面に貼るべき他のデバイスを貼るための接着剤、ならびに体表面への接着が必要であるか、または望まれるどのような他の適応においても）有用である。ヒドロゲル組成物はまた、オストミーデバイス、プロテーゼ、およびフェースマスクのためのシーラントとして、音、振動、および衝撃吸収剤として、化粧品および薬用化粧品のゲル製品のキャリアとしても有用であり、当業者に公知、もしくは確かめられる他の用途、またはまだ発見されていない他の用途を有する。
【０１１９】
本発明の実行は、特に示されない限り、当業者の能力内のポリマー化学、接着剤製造、およびヒドロゲル調製の通常の技術を用いる。このような技術は、文献において説明されている。
【０１２０】
以下の実施例は、当業者に本発明の化合物の作り方および使い方の完全な開示ならびに記述を提供するために示され、本発明者らが、彼等の発明とみなすものの範囲を制限することを意図しない。数（例えば、量、温度など）に関して、正確性を確実にするための努力はなされているが、いくつかの誤りおよびバリエーションは、説明されるべきである。特に示されない限り、割合は、重量による割合であり、温度は、摂氏（℃）温度であり、圧力は、大気圧もしくは大気圧付近である。
【０１２１】
以下の略語および商用名は、実施例において使用される。
Ｋａｌａｒ（登録商標）５２４６：架橋ポリイソブチレン、２５℃においてムーニー粘度３０−４０ｃｐｓ（Ｅｌｅｍｅｎｔｉｓ）；
Ｋａｌａｒ（登録商標）５２１５：架橋ポリイソブチレン、２５℃においてムーニー粘度４７−５７ｃｐｓ（Ｅｌｅｍｅｎｔｉｓ）；
Ｋａｌａｒ（登録商標）５２７５：架橋ポリイソブチレン、２５℃においてムーニー粘度７０−７５ｃｐｓ（Ｅｌｅｍｅｎｔｉｓ）；
スチレン可塑剤：スチレン−イソプレンコポリマー（Ｋｒａｔｏｎ）；
ＳＢＳベクター６２４１：スチレン−ブタジエン−スチレンコポリマー（Ｅｘｘｏｎ，スチレン：ブタジエン比  ４３：５７）；
ＳＩＳベクター４１１１：スチレン−イソプレン−スチレンコポリマー（Ｅｘｘｏｎ，スチレン：イソプレン比  １８：８２）；
Ｒｅｇａｌｉｔｅ（登録商標）１９００：炭化水素樹脂（Ｈｅｒｃｕｌｅｓ）；
Ｉｒｇａｎｏｘ（登録商標）１０１０：テトラキス[メチレン（３，５−ジ−ｔｅｒｔ−ブチル−４−ヒドロキシヒドロシンナメート]メタン（Ｃｉｂａ−Ｇｅｉｇｙ）；
Ａｑｕａｓｏｒｂ（登録商標）Ａ５００：架橋カルボキシメチルセルロースナトリウム（Ａｑｕａｌｏｎ）；
ＣＡＢ  ５５１−０．２：５２重量％のブチリル含量、２．０重量％のアセチル含量、および１．８重量％のヒドロキシル含量を有するセルロースアセテートブチレート（Ｅａｓｔｍａｎ  Ｃｈｅｍｉｃａｌ  Ｃｏ．）；
ＣＡＢ  ５５３−０．４：４６重量％のブチリル含量、２．０重量％のアセチル含量、および４．８重量％のヒドロキシル含量を有するセルロースアセテートブチレート（Ｅａｓｔｍａｎ  Ｃｈｅｍｉｃａｌ  Ｃｏ．）；
ＣＡＰ  ５０４−０．２：４２．５重量％のプロピオニル含量、０．６重量％のアセチル含量、および５．０重量％のヒドロキシル含量を有するセルロースアセテートプロピオネート（Ｅａｓｔｍａｎ  Ｃｈｅｍｉｃａｌ  Ｃｏ．）；
ＤＯＡ：ジオクチルアヂペート（ビス−２−メチルヘキシル）アヂペート、ＫＩＣ  Ｃｈｅｍｉｃａｌｓ）；
ＰＶＰ：Ｋｏｌｌｉｄｏｎ（登録商標）９０ポリビニルピロリドン（ＢＡＳＦ）；
ＰＶＣａｐ：ポリビニルカプロラクトン（ＢＡＳＦ）；
ＰＶＰ／ＰＥＧ  ４００：Ｋｏｌｌｉｄｏｎ（登録商標）９０ポリビニルピロリドン（ＢＡＳＦ）およびポリエチレングリコール４００のブレンド。エタノール中６４：３６（濃度５０％）；
Ｃａｂ−Ｏ−Ｓｉｌ（登録商標）：コロイドシリカ（Ｃａｂｏｔ）；
ＢＨＡ：ブチルヒドロキシアニソール。
【実施例】
【０１２２】
（実施例）
実施例１および実施例２は、溶融押出を使用する非連続性の疎水性相および非連続性の親水性相を含むヒドロゲル組成物の調製を記述する。
【０１２３】
（実施例１）
非連続性の疎水性相および非連続性の親水性相のヒドロゲル組成物（１２ＳＰ−３９と呼ぶ）を、以下の成分を含有させて、調製した：
（疎水性相：）
Ｋａｌａｒ５２４６、９．７０重量％；
スチレン可塑剤、２９．１２重量％；
ＳＩＳベクター４１１１、１２．１３重量％；
Ｒｅｇａｌｉｔｅ  １９００、９．７０重量％；
Ｉｒｇａｎｏｘ  １０１０、０．５重量％。
【０１２４】
（親水性相：）
Ａｑｕａｓｏｒｂ  Ａ５００、３８．８４重量％。
上記の成分を、Ｂｒａｂｅｎｄｅｒ単一スクリュー押出機内で下記のように、融解処理した。最初にＡｑｕａｓｏｒｂＡ５００を、１３０℃の温度で押出機に加え、続いて疎水性相の成分を加えた。押出されたヒドロゲル組成物を、ポリエチレンテレフタレートの剥離ライナー上に置き、その後、Ｃａｒｖｅｒプレス機でプレス加工した。
【０１２５】
（実施例２）
非連続性の疎水性相および非連続性の親水性相を含むヒドロゲル組成物（１２ＳＰ−３８と呼ぶ）を、実施例１の溶融押出プロセスを使用して、以下の成分を含有して、調製した：
（疎水性相：）
Ｋａｌａｒ  ５２１５、９．７０重量％；
スチレン可塑剤、２９．１２重量％；
ＳＩＳベクター４１１１、１２．１３重量％；
Ｒｅｇａｌｉｔｅ  １９００、９．７０重量％；
Ｉｒｇａｎｏｘ  １０１０、０．５重量％。
【０１２６】
（親水性相：）
ＡｑｕａｓｏｒｂＡ５００、３８．８４重量％。
【０１２７】
実施例３および実施例４は、溶融押出を使用した非連続性の疎水性相および連続性の親水性相を含むヒドロゲル組成物の調製を記述する。
【０１２８】
（実施例３）
非連続性の疎水性相および非連続性の親水性相のヒドロゲル組成物（１２ＳＰ−４２と呼ぶ）を、以下の成分を含有させて、調製した：
（疎水性相：）
Ｋａｌａｒ５２４６、７．９重量％；
スチレン可塑剤、２３．７０重量％；
ＳＩＳベクター４１１１、９．８６重量％；
Ｒｅｇａｌｉｔｅ  １９００、７．９０重量％；
Ｉｒｇａｎｏｘ  １０１０、０．５重量％。
【０１２９】
（親水性相：）
ＤＯＡ，３．９４重量％；
ＣＡＢ  ５５１−０．２、７．９０重量％；
ＰＶＰ／ＰＥＧ  ４００、３８．３５重量％；
上記の成分を、Ｂｒａｂｅｎｄｅｒ単一スクリュー押出機中において、下記のように、融解処理した。最初に、ＣＡＢ  ５５１−０．２およびＰＥＧ  ４００の半分を、１４０℃の温度で押出機に加えた。その後、ＰＶＰ、ＤＯＡおよび残りのＰＥＧ  ４００を１４０℃の温度で加えた。押出されたヒドロゲル組成物を、ポリエチレンテレフタレート（ＰＥＴ）の剥離ライナー上に置き、その後、Ｃａｒｖｅｒプレス機でプレス加工した。
【０１３０】
（実施例４）
非連続性の疎水性相および連続性の親水性相を含むヒドロゲル組成物（１２ＳＰ−４５と呼ぶ）を、実施例３の溶融押出手順を使用して、以下の成分を含有させて、調製した：
（疎水性相：）
Ｋａｌａｒ  ５２４６、３．８０重量％；
Ｋａｌａｒ  ５２７５、３．８０重量％；
スチレン可塑剤、５．４４重量％；
ＳＩＳベクター６２４１、１９．６０重量％；
Ｒｅｇａｌｉｔｅ  １９００、７．６２重量％；
Ｉｒｇａｎｏｘ  １０１０、０．５重量％。
【０１３１】
（親水性相：）
ＤＯＡ，３．８０重量％；
ＣＡＢ  ５５１−０．２、７．６２重量％；
ＰＶＰ／ＰＥＧ  ４００、３７重量％。
【０１３２】
実施例５〜実施例９は、溶融押出を使用した、連続性の親水性相を完全に含むヒドロゲル組成物の調製を記述する。
【０１３３】
（実施例５）
連続性の親水性相を完全に含むヒドロゲル組成物（１２ＳＰ−４９と呼ぶ）を、以下の成分を含有させて、調製した：
ＣＡＢ  ５５１−０．２、３９．０５重量％；
ＰＶＰ（Ｋｏｌｌｉｄｏｎ９０）、２７．１７重量％；
ＰＥＧ  ４００、３３．７１重量％；
ＢＨＡ、０．０７７％重量％。
【０１３４】
ヒドロゲル組成物を、実施例１に記載するように、実質的に溶融押出手順を使用して、以下のように調製した。最初に、ＣＡＢ  ５５１−０．２（２０．２０２ｇ）およびＰＥＧ  ４００の半分（８．７１ｇ）を、１４０℃の温度で混合器に加えた。その後、ＰＶＰ（１４．０５５ｇ）と残りのＰＥＧ  ４００（８．７１ｇ）との混合物を、１３０℃で、融解したＣＡＢ  ５５１−０．２に加えた。２分後、温度は、１４８℃まで上昇した。押出したヒドロゲル組成物を、ポリエチレンテレフタレートの剥離ライナー上に置き、次いで、Ｃａｒｖｅｒプレス機でプレス加工した。得られたヒドロゲル組成物は、可撓性で半透明であった。
【０１３５】
（実施例６）
連続性の親水性相を完全に含むヒドロゲル組成物（１２ＳＰ−ｘｘと呼ぶ）を、実施例１に記載された溶融押出手順を使用して、以下の成分を含有させて、調製した：
ＣＡＢ  ５５１−０．２、２１．９６重量％；
ＰＶＰ（Ｋｏｌｌｉｄｏｎ９０）、４３．９３重量％；
ＰＥＧ  ４００、３３．７１重量％。
【０１３６】
（実施例７）
連続性の親水性相を完全に含むヒドロゲル組成物（１２ＳＰ−４６と呼ぶ）を、以下の成分を含有させて、調製した：
ＣＡＢ  ５５１−０．２、４５．９２重量％；
ＰＶＰ（Ｋｏｌｌｉｄｏｎ９０）、２３．２０重量％；
ＰＥＧ  ４００、３０．８８重量％。
【０１３７】
ヒドロゲル組成物を、実施例１に記載する溶融押出手順を使用して、下記のパラメータで調製した：
【０１３８】
【表１】
2004536898.tif 000005
最初に、ＣＡＢ  ５５１−０．２およびＰＥＧ  ４００の１０．４５ｇを混合器に加え、続いてＰＶＰおよびＰＥＧ  ４００の３．０３ｇを混合器に加えた。ヒドロゲル組成物は、接着性を欠くことが観察され、半透明であった。
【０１３９】
（実施例８）
連続性の親水性相を完全に含むヒドロゲル組成物（１２ＳＰ−４７と呼ぶ）を、以下の成分を含有させて、調製した：
ＣＡＢ  ５５１−０．２、４５．９２重量％；
ＰＶＰ（Ｋｏｌｌｉｄｏｎ９０）、２３．２０重量％；
ＰＥＧ  ４００、３０．８８重量％。
【０１４０】
ヒドロゲル組成物を、実施例１に記載するように、実質的に溶融押出手順を使用して、下記のように調製した。ＰＶＰ（２０．０ｇ）およびＰＥＧ  ４００の半分（７．７７ｇ）の、ＣＡＢ  ５５１−０．２（１０．０ｇ）とＰＥＧ  ４００の残りの半分（７．７７ｇ）との出発混合物への添加の間、融解の温度は、１３９℃であった。融解物は、最初は無色であったが、１５２℃までの温度の上昇の結果、黄色い色合いを生じた。
【０１４１】
（実施例９）
連続性の親水性相を完全に含むヒドロゲル組成物（１２ＳＰ−４８と呼ぶ）を、以下の成分を含有させて、調製した：
ＣＡＢ  ５５１−０．２、３２．１７５重量％；
ＰＶＰ（Ｋｏｌｌｉｄｏｎ９０）、３２．１７５重量％；
ＰＥＧ  ４００、３５．６５重量％。
【０１４２】
ヒドロゲル組成物を、実施例１に記載するように、実質的に溶融押出手順を使用して、下記のように調製した。ＰＶＰ（１５．０ｇ）およびＰＥＧ  ４００の半分（８．８１ｇ）の、ＣＡＢ  ５５１−０．２（１５．０ｇ）とＰＥＧ  ４００の残りの半分（８．８１ｇ）との出発混合物への添加の間、融解の温度は、１３９℃であった。
【０１４３】
実施例１０〜実施例１７は、溶液流延を使用した、完全に連続性の親水性相を含むヒドロゲル組成物の調製を記述する。
【０１４４】
（実施例１０）
連続性の親水性相を完全に含むヒドロゲル組成物（１２ＳＰ−３０と呼ぶ）を、以下の成分を含有させて、調製した：
ＣＡＢ  ５５３−０．４、３２．０重量％；
ＰＶＣ、２０．１９重量％；
ＰＥＧ  ４００、７．０８重量％。
【０１４５】
ヒドロゲル組成物を、溶液流延プロセスを使用して、下記のように調製した。上記の成分を、約４５％の濃度を有する溶液を提供するために、エタノール中で混合した。混合物を、約０．４０ｍｍの厚さのフィルムを提供するために、ポリエチレンテレフタレートの剥離ライナー上に流延した。次いで、コートされた剥離ライナーを２時間、９０℃の温度で焼いた。
【０１４６】
（実施例１１）
連続性の親水性相を完全に含むヒドロゲル組成物（１２ＳＰ−３１−２と呼ぶ）を、実施例１０に記載する溶液流延プロセスを使用して、以下の成分を含有させて、調製した：
ＣＡＢ  ５５３−０．４、３０．１１重量％；
ＰＶＣａｐ、２０．０重量％；
ＰＥＧ  ４００、７．４２重量％。
【０１４７】
（実施例１２）
連続性の親水性相を完全に含むヒドロゲル組成物（１２ＳＰ−３１−３と呼ぶ）を、実施例１０に記載された溶液流延プロセスを使用して、以下の成分を含有させて、調製した：
ＣＡＢ  ５５３−０．４、２５．４０重量％；
ＰＶＣａｐ、２０．３１重量％；
ＰＥＧ  ４００、７．０２重量％。
【０１４８】
（実施例１３）
連続性の親水性相を完全に含むヒドロゲル組成物（１２ＳＰ−３２−４と呼ぶ）を、実施例１０に記載する溶液流延プロセスを使用して、以下の成分を含有させて、調製した：
ＣＡＢ  ５５３−０．４、２０．５１重量％；
ＰＶＣａｐ、２０．１３重量％；
ＰＥＧ  ４００、７．０重量％。
【０１４９】
（実施例１４）
連続性の親水性相を完全に含むヒドロゲル組成物（１２ＳＰ−５０Ａと呼ぶ）を、以下の成分を含有させて、調製した：
ＣＡＰ  ５０４−０２、エタノール中４０％（ｗ／ｖ）溶液の２０ｇ；
ＣＡＢ  ５５３−０４、エタノール中３０％（ｗ／ｖ）溶液の８ｇ；
ＰＶＣａｐ、エタノール中４０％（ｗ／ｖ）溶液の２０ｇ；
ＰＥＧ  ４００、７．０ｇ；
Ｃａｂ−Ｏ−Ｓｉｌ、０．０３ｇ．
総重量：５５．０３ｇ。
【０１５０】
ヒドロゲル組成物を、実施例１０に記載するように、溶液流延プロセスを使用して、調製した。詳細には、ＣＡＰ  ５０４−０２溶液を、ＰＶＣａｐ溶液に加え、混合した。その後、ＰＥＧ  ４００を、続いてＣＡＢ  ５５３−０４およびＣａｂ−Ｏ−Ｓｉｌを加えた。
【０１５１】
（実施例１５）
連続性の親水性相を完全に含むヒドロゲル組成物（１２ＳＰ−５０Ｂと呼ぶ）を、溶液流延プロセスおよび実施例１４に記載された具体的な手順を使用して、以下の成分を含有させて、調製した：
ＣＡＰ  ５０４−０２、エタノール中４０％（ｗ／ｖ）溶液の２０ｇ；
ＣＡＢ  ５５３−０４、エタノール中３０％（ｗ／ｖ）溶液の１０ｇ；
ＰＶＣａｐ、エタノール中４０％（ｗ／ｖ）溶液の２０ｇ；
ＰＥＧ  ４００、７．０ｇ；
Ｃａｂ−Ｏ−Ｓｉｌ、０．０３ｇ．
総重量：５７．０３ｇ。
【０１５２】
（実施例１６）
連続性の親水性相を完全に含むヒドロゲル組成物（１２ＳＰ−５０Ｃと呼ぶ）を、以下の成分を含有させて、調製した：
ＣＡＰ  ５０４−０２、エタノール中４０％（ｗ／ｖ）溶液の２０ｇ；
ＣＡＢ  ５５３−０４、エタノール中３０％（ｗ／ｖ）溶液の１５ｇ；
ＰＶＣａｐ、エタノール中４０％（ｗ／ｖ）溶液の２０ｇ；
ＰＥＧ  ４００、７．０ｇ；
Ｃａｂ−Ｏ−Ｓｉｌ、０．０３ｇ．
総重量：５７．０３ｇ。
【０１５３】
このヒドロゲル組成物を、溶液流延プロセスおよび実施例１４に記載の具体的な手順を使用して調製した。
【０１５４】
（実施例１７）
連続性の親水性相を完全に含むヒドロゲル組成物（１２ＳＰ−５０Ｄと呼ぶ）を、溶液流延プロセスおよび実施例１４に記載された特定の手順を使用して、以下の成分を含有させて、調製した：
ＣＡＰ  ５０４−０２、エタノール中４０％（ｗ／ｖ）溶液の２０ｇ；
ＣＡＢ  ５５３−０４、エタノール中３０％（ｗ／ｖ）溶液の４ｇ；
ＰＶＣａｐ、エタノール中４０％（ｗ／ｖ）溶液の２０ｇ；
ＰＥＧ  ４００、７．０ｇ；
Ｃａｂ−Ｏ−Ｓｉｌ、０．０３ｇ．
総重量：５７．０３ｇ。
【０１５５】
（実施例１８）
連続性の親水性相を完全に含む４種のヒドロゲル組成物（１２−ＳＰ−１０４、１２−ＳＰ−１１３、１２−ＳＰ−１１５、および１２−ＳＰ−１１７と呼ぶ）を、実施例３に記載された溶融押出プロセスを使用して、以下の成分を含有させて、調製した：
【０１５６】
【表２】
2004536898.tif 000006
（実施例１９  水の取り込みの研究）
先の実施例において調製されたヒドロゲル組成物の試料について、水の取り込みの研究を実施した。膨張率および水の取り込みを、算出し、不透明度もしくは半透明度を、視覚的に決定した。
【０１５７】
評価手順：それぞれの試料を、直径２５ｍｍの円盤に型抜きした。ヒドロゲル組成物の切断面の面積を、定規を使用して測定し、一方、そのパッチの厚さを、試料を横断する３点で、Ｍｉｔｏｔｏｙｏ  Ｄｉｇｉｍａｔｉｃ  Ｍｉｃｒｏｍｅｔｅｒを使用して決定した。乾燥したヒドロゲル組成物の重量もまた、５−小数点微量天秤を使用して測定した。その後、それぞれのヒドロゲルを、３７℃で２０ｍｌリン酸緩衝化生理食塩水（０．９％ｗ／ｖ、０．１Ｍリン酸緩衝液（ｐＨ７．４０））に浸した。それぞれの膨らまされたヒドロゲルの重量および外寸を、余分な溶液を取り除いた後、下記の表に示された時間において、決定した。この重量の差は、この材料により吸収された水の量を表す。そのパッチの溶解の程度を得るために、重量および外寸を得る前に、パッチを９０℃で２時間〜４時間、乾燥した。それぞれの実験を、３回繰り返し、示した値は、平均値である。それぞれの実験の時間は、１５．５時間から７２時間まで変動させた。結果を、下記に示す。
【０１５８】
３種のヒドロゲル組成物を、実施例３に記載されるように調製し、これらのヒドロゲル組成物を、１２ＳＰ−４２Ａ、１２ＳＰ−４２Ｂ、および１２ＳＰ−４２Ｃとして示した。１５．５時間後に得られた結果は、下記のとおりである：
【０１５９】
【表３】
2004536898.tif 000007
【０１６０】
【表４】
2004536898.tif 000008
【０１６１】
【表５】
2004536898.tif 000009
膨張の間、ヒドロゲル組成物は、すぐに白色になり、膨張の１６時間後、わずかに黄色く見えた。これらの乾燥後、全てのヒドロゲルは、半透明であり、比較的、不安定であった。
【０１６２】
１２ＳＰ−４２Ａ、１２ＳＰ−４２Ｂ、および１２ＳＰ−４２Ｃに対して得られた多種の膨張に関連したパラメータを、表６に示す：
【０１６３】
【表６】
2004536898.tif 000010
ａ水吸収能力は、乾燥したフィルムに対する吸収される水の重量比として定義される。
【０１６４】
実施例５、実施例６、実施例７、および実施例８のヒドロゲル組成物を、２４時間後に評価した。以下に、結果を示す：
【０１６５】
【表７】
2004536898.tif 000011
【０１６６】
【表８】
2004536898.tif 000012
実施例１０〜実施例１３のヒドロゲル組成物を、２０時間後に評価した。結果を以下の本明細書中、表９および表１０に示す：
【０１６７】
【表９】
2004536898.tif 000013
【０１６８】
【表１０】
2004536898.tif 000014
実施例１４〜実施例１６のヒドロゲル組成物を、２２時間後に評価した。以下に、結果を示す：
【０１６９】
【表１１】
2004536898.tif 000015
【０１７０】
【表１２】
2004536898.tif 000016
実施例１８の４種のヒドロゲル組成物のうちのそれぞれの３種の試料を、１時間後に評価した。以下に、結果を示す：
【０１７１】
【表１３】
2004536898.tif 000017
【０１７２】
【表１４】
2004536898.tif 000018
【０１７３】
【表１５】
2004536898.tif 000019
（実施例２０  装着研究）
実施例１０〜実施例１３で調製した溶液流延ヒドロゲル組成物を、３個体の皮膚（手の甲）に塗布した。これらの個体に（１）最初の粘着性（ｉｎｉｔｉａｌ  ｔａｃｋ）、（２）持続している接着性、（３）端の浮き上がり、（４）快適さ、（５）コールドフロー、および（６）除去における残留物の度合いを尋ねた。１〜５のスケールで、１＝不十分、２＝並、３＝良い、４＝非常に良い、および５＝優秀である。この試験の結果（３個体で平均化されている）を、表１６に示す。
【０１７４】
【表１６】
2004536898.tif 000020
【図面の簡単な説明】
【０１７５】
【図１】図１は、本発明のヒドロゲル組成物で作製された創傷用包帯の１つの実施形態を概要的に図示し、ここでこの包帯は、外向きに面するバッキング層、およびこの上に積層された体表面の皮膚に接触する粘着層から構築され、ここで本発明のヒドロゲル組成物は、皮膚が接触する粘着層の体接触面の内部領域上のフィルムとして存在する。
【図２】図２は、分離したバッキング層および皮膚接触粘着層を含まない、本発明の創傷用包帯の代替の実施形態を概要的に図示し、ここでバッキング層は、非粘着性の外向きに面する表面およびわずかに粘着性のある体に面する面を有する皮膚接触粘着剤から構築され、そして本発明のヒドロゲル組成物は、バッキング層の少なくともわずかに粘着性のある面で体が接触する内部領域上で、フィルムとして存在する。
【図３】図３は、本発明の創傷用包帯の別の実施形態を概要的に図示し、ここでこの包帯は、図２の創傷用包帯と構造で類似するが、体接触面上の末梢皮膚に接触する粘着剤を含む。この場合、バッキング層の体接触面は、粘着性であることを必要しない。
【図４】図４は、図３の４−４ラインに沿ってとられた図３の実施形態の底面図であり、そして非粘着材料またはわずかに粘着する材料の内部領域を取り囲む末梢皮膚に接触する粘着剤を有する、体接触面の同心性の領域を図示し、ここで、この領域は、創傷接触領域として意図される中央領域においてヒドロゲル組成物を含む。
【図５】図５は、本明細書中で創傷用包帯の別の実施形態を図示し、ここで積層された３層複合体（外向きに面するバッキング層、内部の感圧接着層、および本発明のヒドロゲル組成物から構築される体接触層）は、同一の広がりを持つ。
【図６】図６は、類似の実施形態を図示し、ここで内部の感圧接着層は省かれ、そしてこのヒドロゲル含有層を、十分に粘着性にさせ、その結果、バッキング層はヒドロゲル含有層へ直接に粘着する。さらにこのバッキング層および体に接触するヒドロゲル層は、同一の広がりを持つ。
【国際公開パンフレット】
2004536898.tif 000021
2004536898.tif 000022
2004536898.tif 000023
2004536898.tif 000024
2004536898.tif 000025
2004536898.tif 000026
2004536898.tif 000027
2004536898.tif 000028
2004536898.tif 000029
2004536898.tif 000030
2004536898.tif 000031
2004536898.tif 000032
2004536898.tif 000033
2004536898.tif 000034
2004536898.tif 000035
2004536898.tif 000036
2004536898.tif 000037
2004536898.tif 000038
2004536898.tif 000039
2004536898.tif 000040
2004536898.tif 000041
2004536898.tif 000042
2004536898.tif 000043
2004536898.tif 000044
2004536898.tif 000045
2004536898.tif 000046
2004536898.tif 000047
2004536898.tif 000048
2004536898.tif 000049
2004536898.tif 000050
2004536898.tif 000051
2004536898.tif 000052
2004536898.tif 000053
2004536898.tif 000054
2004536898.tif 000055
2004536898.tif 000056
2004536898.tif 000057
2004536898.tif 000058
2004536898.tif 000059
2004536898.tif 000060
2004536898.tif 000061
2004536898.tif 000062
2004536898.tif 000063
2004536898.tif 000064
2004536898.tif 000065
2004536898.tif 000066
2004536898.tif 000067
2004536898.tif 000068
2004536898.tif 000069
2004536898.tif 000070
2004536898.tif 000071
2004536898.tif 000072
2004536898.tif 000073
2004536898.tif 000074
2004536898.tif 000075
2004536898.tif 000076
2004536898.tif 000077
2004536898.tif 000078
【国際調査報告】
2004536898.tif 000079
2004536898.tif 000080
2004536898.tif 000081